(57)【要約】      （修正有）【課題】ＬＷＲ性能、ＣＤＵ性能、解像性、断面形状の矩形性、焦点深度、露光余裕度及びＭＥＥＦ性能に優れる感放射線性樹脂組成物を提供する。【解決手段】式（１）で表される基を含む第１構造単位を有する重合体、及び感放射線性酸発生体を含有する感放射線性樹脂組成物。式（１）中、Ｒ１及びＲ２は、それぞれ独立して、水素原子又は炭素数１〜３０の１価の有機基である。2015102820.tif 000070【選択図】なし【特許請求の範囲】
【請求項１】
下記式（１）で表される基を含む第１構造単位を有する重合体、及び
感放射線性酸発生体
を含有する感放射線性樹脂組成物。
【化１】
2015102820.tif 000061
（式（１）中、Ｒ１及びＲ２は、それぞれ独立して、水素原子又は炭素数１〜３０の１価の有機基である。＊は、上記第１構造単位における上記式（１）で表される基以外の部分への結合部位を示す。）
【請求項２】
上記第１構造単位が、下記式（ａ−１）又は（ａ−２）で表される請求項１に記載の感放射線性樹脂組成物。
【化２】
2015102820.tif 000062
（式（ａ−１）及び（ａ−２）中、Ｚは、上記式（１）で表される基である。
式（ａ−１）中、Ｒ３は、水素原子、フッ素原子、メチル基又はトリフルオロメチル基である。Ａ１は、単結合又は炭素数１〜２０の２価の有機基である。
式（ａ−２）中、Ｒ４は、水素原子又はメチル基である。Ｒ５、Ｒ６及びＲ７は、それぞれ独立して水素原子、ハロゲン原子若しくは炭素数１〜２０の１価の有機基であるか、又はこれらの基のうちの２つ以上の結合により構成される環員数３〜２０の環構造を表す。ｎは、１〜４の整数である。ｎが２以上の場合、複数のＲ５及びＲ６はそれぞれ同一でも異なっていてもよい。Ａ２は、単結合又は炭素数１〜２０の２価の有機基である。Ｒ７とＡ２とは、互いに合わせられこれらが結合する炭素原子と共に環員数３〜２０の環構造を構成してもよい。）
【請求項３】
上記式（１）で表される基が、下記式（１−１）又は（１−２）で表される請求項１又は請求項２に記載の感放射線性樹脂組成物。
【化３】
2015102820.tif 000063
（式（１−１）及び（１−２）中、Ｒ１、Ｒ２及び＊は、上記式（１）と同義である。）
【請求項４】
上記重合体が、下記式（２）で表される第２構造単位をさらに有する請求項１、請求項２又は請求項３に記載の感放射線性樹脂組成物。
【化４】
2015102820.tif 000064
（式（２）中、Ｒ８は、水素原子、フッ素原子、メチル基又はトリフルオロメチル基である。Ｒ９は、水素原子又は炭素数１〜１０の１価の炭化水素基である。Ｒ１０及びＲ１１は、それぞれ独立して炭素数１〜２０の１価の鎖状炭化水素基若しくは炭素数３〜２０の１価の脂環式炭化水素基であるか、又はこれらの基が互いに合わせられこれらが結合する炭素原子と共に構成される環員数３〜２０の脂環構造を表す。但し、Ｒ１０及びＲ１１が互いに合わせられ構成される脂環構造がこれらが結合する炭素原子に隣接する炭素原子とこの炭素原子に隣接する炭素原子との間に二重結合を含む場合、Ｒ９は水素原子であってもよい。）
【請求項５】
上記式（ａ−１）におけるＡ１及び上記式（ａ−２）におけるＡ２が、下記式（Ａ）で表される請求項２、請求項３又は請求項４に記載の感放射線性樹脂組成物。
【化５】
2015102820.tif 000065
（式（Ａ）中、ＲＡ及びＲＢは、それぞれ独立して水素原子、フッ素原子若しくは炭素数１〜２０の１価の有機基であるか、又はこれらの基が互いに合わせられこれらが結合する炭素原子と共に構成される環員数３〜２０の環構造を表す。ｍは、１〜３の整数である。ｍが２以上の場合、複数のＲＡ及びＲＢはそれぞれ同一でも異なっていてもよい。）
【請求項６】
上記重合体が、上記第１構造単位以外の構造単位であってラクトン構造、環状カーボネート構造及びスルトン構造からなる群より選ばれる少なくとも１種を含む第３構造単位をさらに有する請求項１から請求項５のいずれか１項に記載の感放射線性樹脂組成物。
【請求項７】
上記重合体がフッ素原子を有し、
この重合体よりもフッ素原子含有率が小さく、かつ酸解離性基を含む構造単位を有する重合体
をさらに含有する請求項１から請求項６のいずれか１項に記載の感放射線性樹脂組成物。
【請求項８】
上記式（１）におけるＲ１及びＲ２の少なくともいずれかがフッ素原子を含む請求項７に記載の感放射線性樹脂組成物。
【請求項９】
レジスト膜を形成する工程、
上記レジスト膜を露光する工程、及び
上記露光されたレジスト膜を現像する工程
を備え、
上記レジスト膜を請求項１から請求項８のいずれか１項に記載の感放射線性樹脂組成物により形成するレジストパターン形成方法。
【請求項１０】
下記式（１）で表される基を含む構造単位を有する重合体。
【化６】
2015102820.tif 000066
（式（１）中、Ｒ１及びＲ２は、それぞれ独立して、水素原子又は炭素数１〜３０の１価の有機基である。＊は、上記構造単位における上記式（１）で表される基以外の部分への結合部位を示す。）
【請求項１１】
上記構造単位が、下記式（ａ−１）又は（ａ−２）で表される請求項１０に記載の重合体。
【化７】
2015102820.tif 000067
（式（ａ−１）及び（ａ−２）中、Ｚは、上記式（１）で表される基である。
式（ａ−１）中、Ｒ３は、水素原子、フッ素原子、メチル基又はトリフルオロメチル基である。Ａ１は、単結合又は炭素数１〜２０の２価の有機基である。
式（ａ−２）中、Ｒ４は、水素原子又はメチル基である。Ｒ５、Ｒ６及びＲ７は、それぞれ独立して水素原子、ハロゲン原子若しくは炭素数１〜２０の１価の有機基であるか、又はこれらの基のうちの２つ以上の結合により構成される環員数３〜２０の環構造を表す。ｎは、１〜４の整数である。ｎが２以上の場合、複数のＲ５及びＲ６はそれぞれ同一でも異なっていてもよい。Ａ２は、単結合又は炭素数１〜２０の２価の有機基である。Ｒ７とＡ２とは、互いに合わせられこれらが結合する炭素原子と共に環員数３〜２０の環構造を構成してもよい。）
【請求項１２】
下記式（ｉ）で表される化合物。
【化８】
2015102820.tif 000068
（式（ｉ）中、Ｒ１及びＲ２は、それぞれ独立して、水素原子又は炭素数１〜３０の１価の有機基である。Ｙは、重合性炭素−炭素二重結合を含む１価の基である。）
【請求項１３】
上記式（ｉ）におけるＹが、（ｂ−１）又は（ｂ−２）で表される請求項１２に記載の化合物。
【化９】
2015102820.tif 000069
（式（ｂ−１）中、Ｒ３は、水素原子、フッ素原子、メチル基又はトリフルオロメチル基である。Ａ１は、単結合又は炭素数１〜２０の２価の有機基である。
式（ｂ−２）中、Ｒ４は、水素原子又はメチル基である。Ｒ５、Ｒ６及びＲ７は、それぞれ独立して水素原子、ハロゲン原子若しくは炭素数１〜２０の１価の有機基であるか、又はこれらの基のうちの２つ以上の結合により構成される環員数３〜２０の環構造を表す。ｎは、１〜４の整数である。ｎが２以上の場合、複数のＲ５及びＲ６はそれぞれ同一でも異なっていてもよい。Ａ２は、単結合又は炭素数１〜２０の２価の有機基である。Ｒ７とＡ２とは、互いに合わせられこれらが結合する炭素原子と共に環員数３〜２０の環構造を構成してもよい。）
【発明の詳細な説明】
【技術分野】
【０００１】
本発明は、感放射線性樹脂組成物、レジストパターン形成方法、重合体及び化合物に関する。
【背景技術】
【０００２】
半導体デバイス、液晶デバイス等の各種電子デバイス構造の形成には、フォトリソグラフィーによるレジストパターン形成方法が用いられている。このレジストパターン形成方法には、例えば、基板上にレジストパターンを形成させる感放射線性樹脂組成物等が用いられる。上記感放射線性樹脂組成物は、ＡｒＦエキシマレーザー等の遠紫外線、電子線などの露光光の照射により、露光部に酸を生成させ、この酸の触媒作用により露光部と未露光部の現像液に対する溶解速度に差を生じさせ、基板上にレジストパターンを形成させるものである。
【０００３】
かかる感放射線性樹脂組成物には、解像性及びレジストパターンの断面形状の矩形性に優れるだけでなく、ＬＷＲ（Ｌｉｎｅ  Ｗｉｄｔｈ  Ｒｏｕｇｈｎｅｓｓ）性能及びＣＤＵ（Ｃｒｉｔｉｃａｌ  Ｄｉｍｅｎｓｉｏｎ  Ｕｎｉｆｏｒｍｉｔｙ）性能に優れると共に、焦点深度、露光余裕度及びＭＥＥＦ（Ｍａｓｋ  Ｅｒｒｏｒ  Ｅｎｈａｎｃｅｍｅｎｔ  Ｆａｃｔｏｒ：マスク忠実性）性能にも優れ、高精度なパターンを高い歩留まりで得られることが求められる。この要求に対しては、感放射線性樹脂組成物に含有される重合体の構造が種々検討されており、ブチロラクトン構造、ノルボルナンラクトン構造等のラクトン構造を有することで、レジストパターンの基板への密着性を高めると共に、上記性能を向上できるとされている（特開平１１−２１２２６５号公報、特開２００３−５３７５号公報及び特開２００８−８３３７０号公報参照）。
【０００４】
しかし、レジストパターンの微細化が線幅４５ｎｍ以下のレベルまで進展している現在にあっては、上記性能の要求レベルはさらに高まり、上記従来の感放射線性樹脂組成物では、これらの要求を満足させることはできていない。
【先行技術文献】
【特許文献】
【０００５】
【特許文献１】特開平１１−２１２２６５号公報
【特許文献２】特開２００３−５３７５号公報
【特許文献３】特開２００８−８３３７０号公報
【発明の概要】
【発明が解決しようとする課題】
【０００６】
本発明は、以上のような事情に基づいてなされたものであり、その目的は、ＬＷＲ性能、ＣＤＵ性能、解像性、断面形状の矩形性、焦点深度、露光余裕度及びＭＥＥＦ性能に優れる感放射線性樹脂組成物を提供することにある。
【課題を解決するための手段】
【０００７】
上記課題を解決するためになされた発明は、
下記式（１）で表される基を含む第１構造単位（以下、「構造単位（Ｉ）」ともいう）を有する重合体（以下、「［Ａ］重合体」ともいう）、及び感放射線性酸発生体（以下、「［Ｂ］酸発生体」ともいう）を含有する感放射線性樹脂組成物である。
【化１】
2015102820.tif 000002
（式（１）中、Ｒ１及びＲ２は、それぞれ独立して、水素原子又は炭素数１〜３０の１価の有機基である。＊は、上記第１構造単位における上記式（１）で表される基以外の部分への結合部位を示す。）
【０００８】
上記課題を解決するためになされた別の発明は、
レジスト膜を形成する工程、上記レジスト膜を露光する工程、及び上記露光されたレジスト膜を現像する工程を備え、上記レジスト膜を当該感放射線性樹脂組成物により形成するレジストパターン形成方法である。
【０００９】
上記課題を解決するためになされたさらに別の発明は、
上記式（１）で表される基を含む構造単位を有する重合体である。
【００１０】
上記課題を解決するためになされたさらに別の発明は、
下記式（ｉ）で表される化合物である。
【化２】
2015102820.tif 000003
（式（ｉ）中、Ｒ１及びＲ２は、それぞれ独立して、水素原子又は炭素数１〜３０の１価の有機基である。Ｙは、重合性炭素−炭素二重結合を含む１価の基である。）
【００１１】
ここで、「炭化水素基」とは、鎖状炭化水素基、脂環式炭化水素基及び芳香族炭化水素基が含まれる。この「炭化水素基」は、飽和炭化水素基でも不飽和炭化水素基でもよい。「鎖状炭化水素基」とは、環状構造を含まず、鎖状構造のみで構成された炭化水素基をいい、直鎖状炭化水素基及び分岐状炭化水素基の両方を含む。「脂環式炭化水素基」とは、環構造としては脂環構造のみを含み、芳香環構造を含まない炭化水素基をいい、単環の脂環式炭化水素基及び多環の脂環式炭化水素基の両方を含む。但し、脂環構造のみで構成されている必要はなく、その一部に鎖状構造を含んでいてもよい。「芳香族炭化水素基」とは、環構造として芳香環構造を含む炭化水素基をいう。但し、芳香環構造のみで構成されている必要はなく、その一部に鎖状構造や脂環構造を含んでいてもよい。
また、「有機基」とは、少なくとも１個の炭素原子を含む基をいう。
【発明の効果】
【００１２】
本発明の感放射線性樹脂組成物及びレジストパターン形成方法によれば、優れた焦点深度、露光余裕度及びＭＥＥＦ性能を発揮しつつ、ＬＷＲ性能、ＣＤＵ性能、解像性及び断面形状の矩形性に優れるレジストパターンを形成することができる。本発明の重合体は、当該感放射線性樹脂組成物の成分として好適に使用することができる。本発明の化合物は、当該重合体として好適に用いることができる。従って、これらは、今後ますます微細化が進行すると予想される半導体デバイスの製造プロセス等に好適に用いることができる。
【発明を実施するための形態】
【００１３】
＜感放射線性樹脂組成物＞
当該感放射線性樹脂組成物は、［Ａ］重合体及び［Ｂ］酸発生体を含有する。当該感放射線性樹脂組成物は、好適成分として、［Ｃ］酸拡散制御体、［Ｄ］［Ａ］重合体よりもフッ素原子含有率が小さく、かつ酸解離性基を含む構造単位を有する重合体（以下、「［Ｄ］重合体」ともいう）、［Ｅ］［Ａ］重合体以外のフッ素原子含有重合体（以下、「［Ｅ］重合体」ともいう）、［Ｆ］溶媒及び［Ｇ］偏在化促進剤を含有していてもよく、本発明の効果を損なわない範囲において、その他の任意成分を含有していてもよい。
【００１４】
当該感放射性樹脂組成物は、重合体成分として、ベース重合体のみを含有していてもよく、ベース重合体以外に撥水性重合体添加剤を含有することもできる。「ベース重合体」とは、感放射性樹脂組成物から形成されるレジスト膜の主成分となる重合体をいい、好ましくは、レジスト膜を構成する全重合体に対して５０質量％以上を占める重合体をいう。また「撥水性重合体添加剤」とは、感放射性樹脂組成物に含有させることで、形成されるレジスト膜の表層に偏在化する傾向を有する重合体である。ベース重合体となる重合体より疎水性が高い重合体は、レジスト膜表層に偏在化する傾向があり、撥水性重合体添加剤として機能させることができる。当該感放射性樹脂組成物は、撥水性重合体添加剤を含有することで、レジスト膜からの酸発生体等の溶出を抑制できると共に、形成されたレジスト膜表面が高い動的接触角を示すので、レジスト膜表面は優れた水切れ特性を発揮することができる。これにより液浸露光プロセスにおいて、レジスト膜表面と液浸媒体を遮断するための上層膜を別途形成することを要することなく、高速スキャン露光を可能にすることができる。当該感放射性樹脂組成物が撥水性添加剤を含有する場合、撥水性重合体添加剤の含有量としては、ベース重合体１００質量部に対して、０．１質量部〜２０質量部が好ましく、０．３質量部〜１５質量部がより好ましく、０．５質量部〜１０質量部がさらに好ましい。当該感放射性樹脂組成物におけるベース重合体の含有量としては、当該感放射性樹脂組成物中の全固形分に対して、７０質量％以上が好ましく、８０質量％以上がより好ましく、８５質量％以上がさらに好ましい。
【００１５】
当該感放射性樹脂組成物において、重合体が撥水性重合体添加剤として良好に機能するには、撥水性重合体添加剤を構成する重合体は、フッ素原子を有する重合体が好ましく、またそのフッ素原子含有率が、ベース重合体のフッ素原子含有率より大きいことがより好ましい。撥水性重合体添加剤のフッ素原子含有率がベース重合体のフッ素原子含有率よりも大きいと、形成されたレジスト膜において、撥水性重合体添加剤がその表層に偏在化する傾向がより高まるため、レジスト膜表面の高い水切れ性等の撥水性重合体添加剤の疎水性に起因する特性が、より効果的に発揮される。撥水性重合体添加剤を構成する重合体のフッ素原子含有率としては、１質量％以上が好ましく、３質量％以上がより好ましく、５質量％以上がさらに好ましく、７質量％以上が特に好ましい。なお、このフッ素原子含有率（質量％）は、１３Ｃ−ＮＭＲの測定により求めた重合体の構造から算出することができる。
【００１６】
当該感放射性樹脂組成物における重合体成分の態様としては、（１）ベース重合体としての［Ａ］重合体；（２）ベース重合体としての［Ａ］重合体及び撥水性重合体添加剤としての［Ａ］重合体；（３）ベース重合体としての［Ａ］重合体及び撥水性重合体添加剤としての［Ｅ］重合体；（４）撥水性重合体添加剤としての［Ａ］重合体及びベース重合体としての［Ｄ］重合体をそれぞれ含有する場合等が挙げられる。
以下、各成分について説明する。
【００１７】
＜［Ａ］重合体＞
［Ａ］重合体は、構造単位（Ｉ）を有する重合体である。当該感放射線性樹脂組成物は、構造単位（Ｉ）を有する［Ａ］重合体と［Ｂ］酸発生体とを含有することで、ＬＷＲ性能、ＣＤＵ性能、解像性、断面形状の矩形性、焦点深度、露光余裕度及びＭＥＥＦ性能（これらの性能を、以下「リソグラフィー性能」ともいう）に優れる。
当該感放射線性樹脂組成物が上記構成を有することで、上記効果を奏する理由については必ずしも明確ではないが、例えば、以下のように推察することができる。すなわち、構造単位（Ｉ）は、アズラクトン環を含む。このアズラクトン環は、−ＣＯＯ−と窒素原子を有し高い極性を有するので、［Ａ］重合体の現像液への溶解性を適度に調整することができ、露光部及び未露光部の溶解コントラストを向上させることができる。また、上記極性により、［Ｂ］酸発生体から生じる酸のレジスト膜中における拡散長を適度に短くすることができる。これらの結果、当該感放射線性樹脂組成物のリソグラフィー性能を向上させることができると考えられる。
【００１８】
感放射線性樹脂組成物におけるベース重合体としての［Ａ］重合体（以下、「［Ａ１］重合体」ともいう）は、構造単位（Ｉ）以外にも、下記式（２）で表される構造単位（以下、「構造単位（ＩＩ）」ともいう）、及び構造単位（Ｉ）以外の構造単位であってラクトン構造、環状カーボネート構造及びスルトン構造からなる群より選ばれる少なくとも１種を含む構造単位（以下、「構造単位（ＩＩＩ）」ともいう）を有することが好ましく、フッ素原子を含む構造単位（以下「構造単位（ＩＶ）」ともいう）を有してもよく、構造単位（Ｉ）〜（ＩＶ）以外のその他の構造単位等を有していてもよい。
また、感放射線性樹脂組成物における撥水性重合体添加剤としての［Ａ］重合体（以下、「［Ａ２］重合体」ともいう）は、構造単位（Ｉ）以外にも、上記構造単位（ＩＩ）及び構造単位（ＩＶ）を有することが好ましく、上記構造単位（ＩＩＩ）を有してもよく、上記構造単位（Ｉ）〜（ＩＶ）以外のその他の構造単位を有してもよい。［Ａ］重合体は、各構造単位を１種又は２種以上有していてもよい。
以下、各構造単位について説明する。
【００１９】
［構造単位（Ｉ）］
構造単位（Ｉ）は、下記式（１）で表される基（以下、「基（１）」ともいう）を含む構造単位である。
【化３】
2015102820.tif 000004
【００２０】
上記式（１）中、Ｒ１及びＲ２は、それぞれ独立して、水素原子又は炭素数１〜３０の１価の有機基である。＊は、上記構造単位（Ｉ）における上記式（１）で表される基以外の部分への結合部位を示す。
【００２１】
Ｒ１及びＲ２で表される炭素数１〜３０の１価の有機基としては、例えば、炭素数１〜３０の１価の炭化水素基、この炭化水素基の炭素−炭素間又は結合手側の末端に２価のヘテロ原子含有基を含む基（ｑ）、上記炭化水素基及び基（ｑ）が有する水素原子の一部又は全部を１価のヘテロ原子含有基で置換した基等が挙げられる。
【００２２】
上記炭素数１〜３０の１価の炭化水素基としては、例えば、炭素数１〜３０の鎖状炭化水素基、炭素数３〜３０の脂環式炭化水素基、炭素数６〜３０の芳香族炭化水素基等が挙げられる。
【００２３】
上記鎖状炭化水素基としては、例えば
メチル基、エチル基、ｎ−プロピル基、ｉ−プロピル基、ｎ−ブチル基、ｉ−ブチル基、ｓｅｃ−ブチル基、ｔ−ブチル基等のアルキル基；
エテニル基、プロペニル基、ブテニル基等のアルケニル基；
エチニル基、プロピニル基、ブチニル基等のアルキニル基等が挙げられる。
【００２４】
上記脂環式炭化水素基としては、例えば
シクロプロピル基、シクロブチル基、シクロペンチル基、シクロヘキシル基、シクロオクチル基等の単環のシクロアルキル基；
シクロブテニル基、シクロペンテニル基、シクロヘキセニル基等の単環のシクロアルケニル基；
ノルボルニル基、アダマンチル基、トリシクロデシル基、テトラシクロドデシル基等の多環のシクロアルキル基；
ノルボルネニル基、トリシクロデセニル基、テトラシクロドデセニル基等の多環のシクロアルケニル基等が挙げられる。
【００２５】
上記芳香族炭化水素基としては、例えば
フェニル基、トリル基、キシリル基、ナフチル基、アントリル基等のアリール基；
ベンジル基、フェネチル基、フェニルプロピル基、ナフチルメチル基等のアラルキル基等が挙げられる。
【００２６】
上記１価及び２価のヘテロ原子含有基が有するヘテロ原子としては、例えば酸素原子、硫黄原子、窒素原子、ケイ素原子、リン原子、フッ素原子、塩素原子、臭素原子等のハロゲン原子等が挙げられる。これらの中で、酸素原子、硫黄原子、窒素原子、ハロゲン原子が好ましく、酸素原子、フッ素原子がより好ましい。
【００２７】
上記２価のヘテロ原子含有基としては、例えば−Ｏ−、−ＣＯ−、−ＣＳ−、−ＮＲ’−、これらを組み合わせた基等があげられる。Ｒ’は、水素原子又は炭素数１〜１０の１価の炭化水素基である。
【００２８】
上記１価のヘテロ原子含有基としては、例えばヒドロキシ基、カルボキシル基、スルファニル基（−ＳＨ）、アミノ基、シアノ基、フッ素原子、塩素原子、臭素原子等のハロゲン原子等が挙げられる。
【００２９】
上記Ｒ１及びＲ２の有機基がヘテロ原子含有基を含むと、極性をより高めることができ、現像液への溶解性をより適度に調整することができ、酸の拡散長をより適度に短くすることができる。
【００３０】
上記Ｒ１及びＲ２としては、水素原子、炭化水素基、−Ｏ−を含む基、−ＣＯＯ−を含む基、ヒドロキシ基を含む基、フッ素原子を含む基が好ましく、水素原子、鎖状炭化水素基、脂環式炭化水素基、アセタール構造を有する基、ラクトン構造を有する基、ヒドロキシ置換炭化水素基、ヒドロキシ置換フッ素化炭化水素基がより好ましく、水素原子、アルキル基、シクロアルキル基、１，３−ジオキサシクロペンタン構造を有する基、γ−ブチロラクトン構造を有する基、ノルボルナンラクトン構造を有する基、、ヒドロキシアルキル基、ヒドロキシシクロアルキル基、ヒドロキシアリール基、ヒドロキシジ（パーフルオロアルキル）メチル基置換炭化水素基がさらに好ましく、メチル基、エチル基、ｉ−プロピル基、ｉ−ブチル基、ｓｅｃ−ブチル基、シクロヘキシル基、ノルボルニル基、アダマンチル基、テトラシクロドデシル基、メチル置換γ−ブチロラクトン−イル基、ノルボルナンラクトン−イル基、２，２−ジメチル−１，３−ジオキサシクロペンタン−４−イル基、３−ヒドロキシアダマンタン−１−イル基、ヒドロキシメチル基、４−ヒドロキシフェニル基、４−（ヒドロキシジ（トリフルオロメチル）メチル）フェニル基、６−（１−ヒドロキシ−１，１−ジ（トリフルオロメチル）エチル）ノルボルナン−２−イル基が特に好ましい。
【００３１】
上記Ｒ１及びＲ２のうち少なくともいずれかがフッ素原子を含む場合、［Ａ］重合体は、［Ａ２］重合体として好適に用いることができる。
またこの場合、上記フッ素原子を含むＲ１及びＲ２としては、アルカリ解離性基を含む基が好ましい。「アルカリ解離性基」とは、カルボキシ基、ヒドロキシ基等の極性基の水素原子を置換する基であって、アルカリ（例えば、２３℃の２．３８質量％のテトラメチルアンモニウムヒドロキシド水溶液）の作用により解離する基をいう。Ｒ１及びＲ２を上記アルカリ解離性基を含む基とすることで、［Ａ２］重合体を含有する感放射線性樹脂組成物から形成されるレジスト膜の表面は、アルカリ現像液により親水性を高めることができ、その結果アルカリ現像液等のレジスト膜に対する濡れ性を向上させることができる。
上記アルカリ解離性基を含む基としては、例えば、
２，２，２−トリフルオロエチルオキシカルボニル基、１，１，１，３，３，３−ヘキサフルオロプロピル−２−イルオキシカルボニル基等のフッ素化アルキルオキシカルボニル基；
１−メトキシカルボニル−１，１−ジフルオロエチルオキシカルボニル基、１−（メトキシカルボニル−１，１−ジフルオロチル）ブタン−２−イルオキシカルボニル基等の１−アルコキシカルボニル−１，１−ジフルオロアルキルオキシカルボニル基等が挙げられる。
【００３２】
上記基（１）としては、例えば、下記式（１−１）で表される基（以下、「基（１−１）」ともいう）、下記式（１−２）で表される基（以下、「基（１−２）」ともいう）等が挙げられる。
【００３３】
【化４】
2015102820.tif 000005
【００３４】
上記式（１−１）及び（１−２）中、Ｒ１、Ｒ２及び＊は上記式（１）と同義である。
【００３５】
構造単位（Ｉ）としては、例えば、下記式（ａ−１）で表される構造単位（以下、「構造単位（Ｉ−１）」ともいう）、下記式（ａ−２）で表される構造単位（以下、「構造単位（Ｉ−２）」ともいう）等が挙げられる。
【００３６】
【化５】
2015102820.tif 000006
【００３７】
上記式（ａ−１）及び（ａ−２）中、Ｚは、上記式（１）で表される基である。
上記式（ａ−１）中、Ｒ３は、水素原子、フッ素原子、メチル基又はトリフルオロメチル基である。Ａ１は、単結合又は炭素数１〜２０の２価の有機基である。
上記式（ａ−２）中、Ｒ４は、水素原子又はメチル基である。Ｒ５、Ｒ６及びＲ７は、それぞれ独立して水素原子、ハロゲン原子若しくは炭素数１〜２０の１価の有機基であるか、又はこれらの基のうちの２つ以上の結合により構成される環員数３〜２０の環構造を表す。ｎは、１〜４の整数である。ｎが２以上の場合、複数のＲ５及びＲ６はそれぞれ同一でも異なっていてもよい。Ａ２は、単結合又は炭素数１〜２０の２価の有機基である。Ｒ７とＡ２とは、互いに合わせられこれらが結合する炭素原子と共に環員数３〜２０の環構造を構成してもよい。
【００３８】
上記Ａ１及びＡ２で表される２価の有機基としては、例えば、上記式（１）におけるＲ１及びＲ２として例示した１価の有機基から１個の水素原子を除いた基等が挙げられる。
【００３９】
上記Ｒ３としては、構造単位（Ｉ−１）を与える単量体の共重合性の観点から、水素原子、メチル基が好ましく、メチル基がより好ましい。
【００４０】
上記Ｒ４としては、構造単位（Ｉ−２）を与える単量体の共重合性の観点から、メチル基が好ましい。
【００４１】
ｎとしては１〜３の整数が好ましく、１又は２がより好ましく、１がさらに好ましい。
【００４２】
上記Ｒ５、Ｒ６及びＲ７で表される１価の有機基としては、例えば、上記式（１）におけるＲ１及びＲ２として例示したものと同様の基等が挙げられる。
【００４３】
上記Ｒ５、Ｒ６及びＲ７の基のうちの２つ以上の結合により構成される環構造、並びに上記Ｒ７とＡ２とが互いに合わせられ構成される環構造としては、例えば、
シクロプロパン構造、シクロブタン構造、シクロペンタン構造、シクロヘキサン構造、シクロオクタン構造等の単環のシクロアルカン構造；
ノルボルナン構造、アダマンタン構造、トリシクロデカン構造、テトラシクロドデカン構造等の多環のシクロアルカン構造；
シクロプロペン構造、シクロブテン構造、シクロペンテン構造、シクロヘキセン構造、シクロオクテン構造等の単環のシクロアルケン構造；
ノルボルネン構造、トリシクロデセン構造、テトラシクロドデセン構造等の多環のシクロアルケン構造;
オキサシクロペンタン構造、オキサシクロヘキサン構造、オキサノルボルナン構造等のオキサシクロアルカン構造；
アザシクロペンタン構造、アザシクロヘキサン構造、アザノルボルナン構造等のアザシクロアルカン構造；
チアシクロペンタン構造、チアシクロヘキサン構造、チアノルボルナン構造等のチアシクロアルカン構造などが挙げられる。
【００４４】
上記Ａ１及びＡ２としては、例えば、下記式（Ａ）で表される基（以下、「基（Ａ）」ともいう）等が挙げられる。
【化６】
2015102820.tif 000007
【００４５】
上記式（Ａ）中、ＲＡ及びＲＢは、それぞれ独立して水素原子、フッ素原子若しくは炭素数１〜２０の１価の有機基であるか、又はこれらの基が互いに合わせられこれらが結合する炭素原子と共に構成される環員数３〜２０の環構造を表す。ｍは、１〜３の整数である。ｍが２以上の場合、複数のＲＡ及びＲＢはそれぞれ同一でも異なっていてもよい。
【００４６】
上記ＲＡ及びＲＢで表される１価の有機基としては、例えば、上記式（１）におけるＲ１及びＲ２として例示したものと同様の基等が挙げられる。
【００４７】
上記ＲＡ及びＲＢのうちの２つ以上の結合により構成される環構造としては、例えば、上記式（ａ−２）におけるＲ５、Ｒ６及びＲ７が構成する環構造して例示したものと同様の環構造等が挙げられる。
【００４８】
ｍとしては、構造単位（Ｉ）を与える単量体の合成容易性の観点から、１が好ましい。
【００４９】
上記ＲＡ及びＲＢとしては、水素原子、鎖状炭化水素基、−ＣＯＯ−を含む基、ヒドロキシ基を含む基が好ましく、水素原子、アルキル基、ラクトン構造を有する基、ヒドロキシ基含有炭化水素基がより好ましく、水素原子、炭素数１〜４のアルキル基、γ−ブチロラクトン構造を有する基、ノルボルナンラクトン構造を有する基、ヒドロキシシクロアルキル基、ヒドロキシアリール基、ヒドロキシジ（パーフルオロアルキル）メチル基含有炭化水素基がさらに好ましく、水素原子、メチル基、メチル置換γ−ブチロラクトン−イル基、ノルボルナンラクトン−イル基、４−ヒドロキシフェニル基、３−ヒドロキシアダマンタン−１−イル基、４−（ヒドロキシジ（トリフルオロメチル）メチル）フェニル基、６−（１−ヒドロキシ−１，１−ジ（トリフルオロメチル）エチル）ノルボルナン−２−イル基が特に好ましい。
【００５０】
構造単位（Ｉ）の含有割合の下限としては、［Ａ］重合体を構成する全構造単位に対して、１モル％が好ましく、３モル％がより好ましく、５モル％がさらに好ましく、１０モル％が特に好ましい。構造単位（Ｉ）の含有割合の上限としては、９０モル％が好ましく、７０モル％がより好ましく、６０モル％がさらに好ましく、５０モル％が特に好ましい。
［Ａ］重合体における構造単位（Ｉ）の含有割合を上記範囲とすることで、当該感放射線性樹脂組成物のリソグラフィー性能をさらに向上させることができる。
【００５１】
構造単位（Ｉ）を与える単量体（以下、「化合物（ｉ）」ともいう）としては、例えば、下記式（ｉ）で表される化合物等が挙げられる。
【００５２】
【化７】
2015102820.tif 000008
【００５３】
上記式（ｉ）中、Ｒ１及びＲ２は、それぞれ独立して、水素原子又は炭素数１〜３０の１価の有機基である。Ｙは、重合性炭素―炭素二重結合を含む１価の基である。
【００５４】
上記式（ｉ）におけるＹとしては、例えば、下記式（ｂ−１）又は（ｂ−２）で表される基等が挙げられる。
【００５５】
【化８】
2015102820.tif 000009
【００５６】
上記式（ｂ−１）中、Ｒ３は、水素原子、フッ素原子、メチル基又はトリフルオロメチル基である。Ａ１は、単結合又は炭素数１〜２０の２価の有機基である。
上記式（ｂ−２）中、Ｒ４は、水素原子又はメチル基である。Ｒ５、Ｒ６及びＲ７は、それぞれ独立して水素原子、ハロゲン原子若しくは炭素数１〜２０の１価の有機基であるか、又はこれらの基のうちの２つ以上の結合により構成される環員数３〜２０の環構造を表す。ｎは、１〜４の整数である。ｎが２以上の場合、複数のＲ５及びＲ６はそれぞれ同一でも異なっていてもよい。Ａ２は、単結合又は炭素数１〜２０の２価の有機基である。Ｒ７とＡ２とは、互いに合わせられこれらが結合する炭素原子と共に環員数３〜２０の環構造を構成してもよい。 
【００５７】
化合物（ｉ）としては、例えば、下記式（ｉ−１）〜（ｉ−５７）（以下、「化合物（ｉ−１）〜（ｉ−５７）」ともいう）等が挙げられる。
【化９】
2015102820.tif 000010
【００５８】
【化１０】
2015102820.tif 000011
【００５９】
【化１１】
2015102820.tif 000012
【００６０】
【化１２】
2015102820.tif 000013
【００６１】
これらの中で、化合物（ｉ−１）〜（ｉ−４８）が好ましい。
【００６２】
上記化合物（ｉ）は、例えば、上記式（ｉ）におけるＹがメタクリロイル基、上記基（１）が上記基（１−１）、Ｒ１及びＲ３がメチル基、Ｒ２が水素原子、Ａ１が上記基（Ａ）、ＲＡが水素原子、ＲＢがメチル基、ｍが１である下記式（Ｍ−１）で表される化合物の場合、下記反応スキームにより表され、
（Ａ）アセトアルデヒドと下記式（Ｍ−ｘ）で表される化合物とを反応させ、下記式（Ｍ−ｙ）で表される化合物を得る工程、及び
（Ｂ）下記式（Ｍ−ｙ）で表される化合物と下記式（Ｍ−ｚ）を反応させる工程
を備える化合物の製造方法により製造することができる。
【００６３】
【化１３】
2015102820.tif 000014
【００６４】
上記スキーム中、Ｘは、ハロゲン原子である。Ｘ’は、ハロゲン原子、ＯＨ又はＯＣＯＲＺである。ＲＺは、１価の炭化水素基である。
【００６５】
上記Ｘとしては、塩素原子、臭素原子が好ましく、臭素原子がより好ましい。
上記Ｘ’としては、ハロゲン原子、ＯＣＯＲＺが好ましく、ハロゲン原子がより好ましく、塩素原子がさらに好ましい。
【００６６】
上記（Ａ）工程において、アセトアルデヒドと化合物（Ｍ−ｘ）とを、亜鉛及び活性化剤としてのクロロトリメチルシラン等の存在下、脱水テトラヒドロフラン等の溶媒中で反応させることにより、化合物（Ｍ−ｙ）が得られる。
続いて、上記（Ｂ）工程において、化合物（Ｍ−ｙ）と化合物（Ｍ−ｚ）とをＮ−ジメチルアミノピリジン、トリエチルアミン等の塩基存在下、脱水アセトニトリル等の溶媒中で反応させることにより、化合物（Ｍ−１）を得ることができる。得られた生成物は、再沈殿、再結晶、洗浄、カラムクロマトグラフィー等により精製することができる。
【００６７】
化合物（Ｍ−１）以外の化合物（ｉ）についても上記同様の方法により製造することができる。
【００６８】
［構造単位（ＩＩ）］
構造単位（ＩＩ）は、下記式（２）で表される構造単位である。下記式（２）における−ＣＲ６Ｒ７Ｒ８で表される基は、酸解離性基である。「酸解離性基」とは、カルボキシ基の水素原子を置換する基であって、酸の作用により解離する基をいう。当該感放射線性樹脂組成物は、［Ａ］重合体が構造単位（ＩＩ）を有することで、感度を向上させることができ、その結果、リソグラフィー性能をより向上させることができる。
【００６９】
【化１４】
2015102820.tif 000015
【００７０】
上記式（２）中、Ｒ８は、水素原子、フッ素原子、メチル基又はトリフルオロメチル基である。Ｒ９は、水素原子又は炭素数１〜１０の１価の炭化水素基である。Ｒ１０及びＲ１１は、それぞれ独立して炭素数１〜２０の１価の鎖状炭化水素基若しくは炭素数３〜２０の１価の脂環式炭化水素基であるか、又はこれらの基が互いに合わせられこれらが結合する炭素原子と共に構成される環員数３〜２０の脂環構造を表す。但し、Ｒ１０及びＲ１１が互いに合わせられ構成される脂環構造がこれらが結合する炭素原子に隣接する炭素原子とこの炭素原子に隣接する炭素原子との間に二重結合を含む場合、Ｒ９は水素原子であってもよい。
【００７１】
上記Ｒ８としては、構造単位（ＩＩ）を与える単量体の共重合性の観点から、水素原子、メチル基が好ましく、メチル基がより好ましい。
【００７２】
上記Ｒ９、Ｒ１０及びＲ１１で表される炭素数１〜１０の１価の鎖状炭化水素基としては、例えば、
メチル基、エチル基、ｎ−プロピル基、ｉ−プロピル基等のアルキル基；
エテニル基、プロペニル基、ブテニル基等のアルケニル基；
エチニル基、プロピニル基、ブチニル基等のアルキニル基等が挙げられる。
これらの中で、アルキル基が好ましく、炭素数１〜４のアルキル基が好ましく、メチル基、エチル基、ｉ−プロピル基がさらに好ましく、エチル基が特に好ましい。
【００７３】
上記Ｒ９、Ｒ１０及びＲ１１で表される炭素数３〜２０の１価の脂環式炭化水素基としては、例えば、
シクロペンチル基、シクロヘキシル基等の単環のシクロアルキル基；
シクロペンテニル基、シクロヘキセニル基等の単環のシクロアルケニル基；
ノルボルニル基、アダマンチル基、トリシクロデシル基等の多環のシクロアルキル基；
ノルボルネニル基、トリシクロデセニル基等の多環のシクロアルケニル基等が挙げられる。
これらの中で、単環のシクロアルキル基、多環のシクロアルキル基が好ましく、シクロペンチル基、シクロヘキシル基、ノルボルニル基、アダマンチル基がより好ましい。
【００７４】
上記これらの基が互いに合わせられこれらが結合する炭素原子と共に構成され表す環員数３〜２０の脂環構造としては、例えば、
シクロプロパン構造、シクロブタン構造、シクロペンタン構造、シクロヘキサン構造、シクロオクタン構造等の単環のシクロアルカン構造；
ノルボルナン構造、アダマンタン構造、トリシクロデカン構造、テトラシクロドデカン構造等の多環のシクロアルカン構造；
シクロプロペン構造、シクロブテン構造、シクロペンテン構造、シクロヘキセン構造、シクロオクテン構造等の単環のシクロアルケン構造；
ノルボルネン構造、トリシクロデセン構造、テトラシクロドデセン構造等の多環のシクロアルケン構造等が挙げられる。
これらの中で、単環のシクロアルカン構造、多環のシクロアルカン構造が好ましく、炭素数５〜８の単環のシクロアルカン構造、炭素数７〜１２の多環のシクロアルカン構造がより好ましく、シクロペンタン構造、シクロヘキサン構造、シクロオクタン構造、ノルボルナン構造、アダマンタン構造がさらに好ましい。
【００７５】
構造単位（ＩＩ）としては、例えば、下記式（２−１）〜（２−５）で表される構造単位（以下、「構造単位（ＩＩ−１）〜（ＩＩ−５）」ともいう）等が挙げられる。
【００７６】
【化１５】
2015102820.tif 000016
【００７７】
上記式（２−１）〜（２−５）中、Ｒ８〜Ｒ１１は、上記式（２）と同義である。ｉ及びｊは、それぞれ独立して、１〜４の整数である。Ｒ９’は、水素原子、炭素数１〜１０の１価の鎖状炭化水素基又は炭素数３〜２０の１価の脂環式炭化水素基である。ＲＰ及びＲＱは、それぞれ独立して、水素原子又は炭素数１〜１０の１価の鎖状炭化水素基である。ＲＷは、Ｒ９’が結合する炭素原子及びＲＰが結合する炭素原子とＲＱが結合する炭素原子との間の二重結合を含む炭素数１〜２０の４価の脂環式炭化水素基である。
【００７８】
上記ｉとしては、１〜３の整数が好ましく、１又は２がより好ましく、１がさらに好ましい。
上記ｊとしては、１又は２が好ましく、２がより好ましい。
【００７９】
構造単位（ＩＩ−１）〜（ＩＩ−５）としては、例えば、下記式で表される構造単位等が挙げられる。
【００８０】
【化１６】
2015102820.tif 000017
【００８１】
【化１７】
2015102820.tif 000018
【００８２】
上記式中、Ｒ８は、上記式（２）と同義である。
【００８３】
構造単位（ＩＩ）としては、構造単位（ＩＩ−１）〜構造単位（ＩＩ−５）が好ましく、１−アルキル−１−単環シクロアルキル（メタ）アクリレートに由来する構造単位、２−アルキル−２−多環シクロアルキル（メタ）アクリレートに由来する構造単位、２−シクロアルキル−２−プロピル（メタ）アクリレートに由来する構造単位、シクロアルケニル（メタ）アクリレートに由来する構造単位がより好ましい。
【００８４】
構造単位（ＩＩ）の含有割合としては、［Ａ］重合体を構成する全構造単位に対して、１０モル％〜９０モル％が好ましく、２０モル％〜８５モル％がより好ましく、３０モル％〜８０モル％がさらに好ましく、３５モル％〜７５モル％が特に好ましい。上記含有割合を上記範囲とすることで当該感放射線性樹脂組成物の感度がより向上し、その結果、リソグラフィー性能がさらに向上する。上記含有割合が上記下限未満だと、当該感放射線性樹脂組成物のパターン形成性が低下する場合がある。上記含有割合が上記上限を超えると、レジストパターンの基板への密着性が低下する場合がある。
【００８５】
［構造単位（ＩＩＩ）］
構造単位（ＩＩＩ）は、構造単位（Ｉ）以外の構造単位であってラクトン構造、環状カーボネート構造及びスルトン構造からなる群より選ばれる少なくとも１種を含む構造単位である。［Ａ］重合体は、構造単位（Ｉ）に加えて、構造単位（ＩＩＩ）をさらに有することで、現像液への溶解性をさらに調整することができ、その結果、当該感放射線性樹脂組成物のリソグラフィー性能をより向上させることができる。また当該感放射線性樹脂組成物から形成されるレジストパターンと基板との密着性を向上させることができる。
【００８６】
構造単位（ＩＩＩ）としては、例えば、下記式で表される構造単位等が挙げられる。
【００８７】
【化１８】
2015102820.tif 000019
【００８８】
【化１９】
2015102820.tif 000020
【００８９】
【化２０】
2015102820.tif 000021
【００９０】
【化２１】
2015102820.tif 000022
【００９１】
上記式中、ＲＬ１は、水素原子、フッ素原子、メチル基又はトリフルオロメチル基である。
【００９２】
上記ＲＬ１としては、構造単位（ＩＩＩ）を与える単量体の共重合性の観点から、水素原子、メチル基が好ましく、メチル基がより好ましい。
【００９３】
構造単位（ＩＩＩ）としては、これらの中で、ラクトン構造を含む構造単位、スルトン構造を含む構造単位が好ましく、ノルボルナンラクトン構造を含む構造単位、オキサノルボルナンラクトン構造を含む構造単位、γ−ブチロラクトン構造を含む構造単位、ノルボルナンスルトン構造を含む構造単位がより好ましく、ノルボルナンラクトン−イル（メタ）アクリレートに由来する構造単位、シアノ置換ノルボルナンラクトン−イル（メタ）アクリレートに由来する構造単位、オキサノルボルナンラクトン−イル（メタ）アクリレートに由来する構造単位、γ−ブチロラクトン−イル（メタ）アクリレートに由来する構造単位、ノルボルナンスルトン−イル（メタ）アクリレートに由来する構造単位がさらに好ましい。
【００９４】
構造単位（ＩＩＩ）の含有割合としては、［Ａ］重合体を構成する全構造単位に対して、０モル％〜７０モル％が好ましく、０モル％〜６０モル％がより好ましく、１５モル％〜５５モル％がさらに好ましい。上記含有割合を上記範囲とすることで、当該感放射線性樹脂組成物のリソグラフィー性能をさらに向上させることができる。また当該感放射線性樹脂組成物から形成されるレジストパターンの基板への密着性をより向上させることができる。
【００９５】
［構造単位（ＩＶ）］
構造単位（ＩＶ）は、フッ素原子を含有する構造単位である（但し、構造単位（Ｉ）に該当するものを除く）。［Ａ］重合体は、構造単位（Ｉ）に加え構造単位（ＩＶ）をさらに有することで、例えば、撥水性重合体添加剤（［Ａ２］重合体）等として好適に用いることができ、これを含有する当該感放射線性樹脂組成物は、例えば、液浸露光用に好適に用いることができる。
【００９６】
構造単位（ＩＶ）としては、例えば、下記構造単位（ＩＶａ）、構造単位（ＩＶｂ）等が挙げられる。
【００９７】
（構造単位（ＩＶａ））
構造単位（ＩＶａ）は、下記式（１ａ）で表される構造単位である。
【００９８】
【化２２】
2015102820.tif 000023
【００９９】
上記式（１ａ）中、ＲＤは、水素原子、メチル基又はトリフルオロメチル基である。Ｇは、単結合、酸素原子、硫黄原子、−ＣＯ−Ｏ−、−ＳＯ２−Ｏ−ＮＨ−、−ＣＯ−ＮＨ−又は−Ｏ−ＣＯ−ＮＨ−である。ＲＣは、少なくとも１個のフッ素原子を有する炭素数１〜６の１価の鎖状炭化水素基又は少なくとも１個のフッ素原子を有する炭素数４〜２０の１価の脂肪族環状炭化水素基である。
【０１００】
上記ＲＣで表される少なくとも１個のフッ素原子を有する炭素数１〜６の鎖状炭化水素基としては、例えば、トリフルオロメチル基、２，２，２−トリフルオロエチル基、パーフルオロエチル基、２，２，３，３，３−ペンタフルオロプロピル基、１，１，１，３，３，３−ヘキサフルオロプロピル基、パーフルオロｎ−プロピル基、パーフルオロｉ−プロピル基、パーフルオロｎ−ブチル基、パーフルオロｉ−ブチル基、パーフルオロｔ−ブチル基、２，２，３，３，４，４，５，５−オクタフルオロペンチル基、パーフルオロヘキシル基等が挙げられる。
【０１０１】
上記ＲＣで表される少なくとも１個のフッ素原子を有する炭素数４〜２０の脂肪族環状炭化水素基としては、例えば、モノフルオロシクロペンチル基、ジフルオロシクロペンチル基、パーフルオロシクロペンチル基、モノフルオロシクロヘキシル基、ジフルオロシクロペンチル基、パーフルオロシクロヘキシルメチル基、フルオロノルボルニル基、フルオロアダマンチル基、フルオロボルニル基、フルオロイソボルニル基、フルオロトリシクロデシル基、フルオロテトラシクロデシル基等が挙げられる。
【０１０２】
上記構造単位（ＩＶａ）を与える単量体としては、例えば、トリフルオロメチル（メタ）アクリル酸エステル、２，２，２−トリフルオロエチル（メタ）アクリル酸エステル、２，２，２−トリフルオロエチルオキシカルボニルメチル（メタ）アクリル酸エステル、パーフルオロエチル（メタ）アクリル酸エステル、パーフルオロｎ−プロピル（メタ）アクリル酸エステル、パーフルオロｉ−プロピル（メタ）アクリル酸エステル、パーフルオロｎ−ブチル（メタ）アクリル酸エステル、パーフルオロｉ−ブチル（メタ）アクリル酸エステル、パーフルオロｔ−ブチル（メタ）アクリル酸エステル、２−（１，１，１，３，３，３−ヘキサフルオロプロピル）（メタ）アクリル酸エステル、１−（２，２，３，３，４，４，５，５−オクタフルオロペンチル）（メタ）アクリル酸エステル、パーフルオロシクロヘキシルメチル（メタ）アクリル酸エステル、１−（２，２，３，３，３−ペンタフルオロプロピル）（メタ）アクリル酸エステル、モノフルオロシクロペンチル（メタ）アクリル酸エステル、ジフルオロシクロペンチル（メタ）アクリル酸エステル、パーフルオロシクロペンチル（メタ）アクリル酸エステル、モノフルオロシクロヘキシル（メタ）アクリル酸エステル、ジフルオロシクロペンチル（メタ）アクリル酸エステル、パーフルオロシクロヘキシルメチル（メタ）アクリル酸エステル、フルオロノルボルニル（メタ）アクリル酸エステル、フルオロアダマンチル（メタ）アクリル酸エステル、フルオロボルニル（メタ）アクリル酸エステル、フルオロイソボルニル（メタ）アクリル酸エステル、フルオロトリシクロデシル（メタ）アクリル酸エステル、フルオロテトラシクロデシル（メタ）アクリル酸エステル等が挙げられる。
これらの中で、２，２，２−トリフルオロエチルオキシカルボニルメチル（メタ）アクリル酸エステルが好ましい。
【０１０３】
［Ａ２］重合体における構造単位（ＩＶａ）の含有割合としては、［Ａ２］重合体を構成する全構造単位に対して、０モル％〜７０モル％が好ましく、５モル％〜５０モル％がより好ましく、１０モル％〜４０モル％がさらに好ましい。［Ａ２］重合体において構造単位（ＩＶａ）の含有割合を上記範囲とすることで、当該感放射線性樹脂組成物は、液浸露光時においてレジスト膜表面のより高い動的接触角を発現させることができる。
【０１０４】
（構造単位（ＩＶｂ））
構造単位（ＩＶｂ）は、下記式（１ｂ）で表される構造単位である。
【０１０５】
【化２３】
2015102820.tif 000024
【０１０６】
上記式（１ｂ）中、ＲＥは、水素原子、メチル基又はトリフルオロメチル基である。Ｒ１２は、炭素数１〜２０の（ｓ＋１）価の炭化水素基であり、Ｒ１２のＲ１３側の末端に酸素原子、硫黄原子、−ＮＲＪ−、カルボニル基、−ＣＯ−Ｏ−又は−ＣＯ−ＮＨ−が結合された構造のものも含む。ＲＪは、水素原子又は１価の有機基である。Ｒ１３は、単結合、炭素数１〜１０の２価の鎖状炭化水素基又は炭素数４〜２０の２価の脂肪族環状炭化水素基である。Ｘ２は、少なくとも１個のフッ素原子を有する炭素数１〜２０の２価の鎖状炭化水素基である。Ａ３は、酸素原子、−ＮＲＫ−、−ＣＯ−Ｏ−＊又は−ＳＯ２−Ｏ−＊である。ＲＫは、水素原子又は１価の有機基である。＊は、Ｒ１４に結合する結合部位を示す。Ｒ１４は、水素原子又は１価の有機基である。ｓは、１〜３の整数である。但し、ｓが２又は３の場合、複数のＲ１３、Ｘ２、Ａ３及びＲ１４はそれぞれ同一でも異なっていてもよい。
【０１０７】
上記Ｒ１４が水素原子である場合には、［Ａ］重合体のアルカリ現像液に対する溶解性を向上させることができる点で好ましい。
【０１０８】
上記Ｒ１４で表される１価の有機基としては、例えば、酸解離性基、アルカリ解離性基又は置換基を有していてもよい炭素数１〜３０の炭化水素基等が挙げられる。
【０１０９】
上記構造単位（ＩＶｂ）としては、例えば下記式（１ｂ−１）〜（１ｂ−３）で表される構造単位等が挙げられる。
【０１１０】
【化２４】
2015102820.tif 000025
【０１１１】
上記式（１ｂ−１）〜（１ｂ−３）中、Ｒ１２’は、炭素数１〜２０の２価の鎖状炭化水素基又は炭素数３〜２０の２価の脂環式炭化水素基である。ＲＥ、Ｘ２、Ｒ１4及びｓは、上記式（１ｂ）と同義である。ｓが２又は３である場合、複数のＸ２及びＲ１４はそれぞれ同一でも異なっていてもよい。
【０１１２】
［Ａ２］重合体における構造単位（ＩＶｂ）の含有割合としては、［Ａ２］重合体を構成する全構造単位に対して、０モル％〜８０モル％が好ましく、０モル％〜６０モル％がより好ましく、５モル％〜４０モル％がさらに好ましい。［Ａ］重合体は、構造単位（ＩＶｂ）の含有割合を上記範囲とすることで、当該感放射線性樹脂組成物から形成されたレジスト膜表面は、アルカリ現像において動的接触角の低下度をより向上させることができる。
【０１１３】
（構造単位（ＩＶｃ））
構造単位（ＩＶ）は、上記構造単位（ＩＶａ）及び（ＩＶｂ）以外にも、酸解離性基を含む構造単位（以下、「構造単位（ＩＶｃ）」ともいう。）を有してもよい（但し、構造単位（ＩＶｂ）に該当するものを除く）。構造単位（ＩＶｃ）を含有させることで、得られるレジストパターンの形状がより良好になる。構造単位（ＩＶｃ）としては、上述した［Ａ］重合体における構造単位（ＩＩ）等が挙げられる。
【０１１４】
上記構造単位（ＩＶｃ）の含有割合としては、［Ａ］重合体を構成する全構造単位に対し、５モル％〜９０モル％が好ましく、１０モル％〜７０モル％がより好ましく、１５モル％〜６０モル％がさらに好ましく、１５モル％〜５０モル％が特に好ましい。構造単位（ＩＶｃ）の含有割合が上記下限未満であると、レジストパターンにおける現像欠陥の発生を十分に抑制できない場合がある。構造単位（ＩＶｃ）の含有割合が上記上限を超えると、得られるレジスト膜表面の疎水性が低下する場合がある。
【０１１５】
［Ａ］重合体は、上記構造単位（Ｉ）〜（ＩＶ）以外にも、以下に示す構造単位等を有していてもよい。
【０１１６】
［構造単位（Ｖ）］
構造単位（Ｖ）は、下記式（３−１）〜（３−４）からなる群より選ばれる少なくとも１種で表される構造単位（以下、「構造単位（Ｖ−１）〜（Ｖ−４）」ともいう）である。当該感放射線性樹脂組成物は、［Ａ］重合体が構造単位（Ｖ）を有することで、得られるレジストパターンの基板への密着性を向上させることができる。またＫｒＦ露光、ＥＵＶ露光、電子線露光等の場合、当該感放射線性樹脂組成物の感度を高めることができる。
【０１１７】
【化２５】
2015102820.tif 000026
【０１１８】
上記式（３−１）〜（３−４）中、ＲＦは、それぞれ独立して、水素原子又は炭素数１〜５のアルキル基である。
上記式（３−１）〜（３−３）中、ｃは、それぞれ独立して、１〜３の整数である。ＲＧは、それぞれ独立して、炭素数１〜５のアルキル基である。ｄは、それぞれ独立して、０〜４の整数である。但し、ｃ＋ｄは５以下である。ＲＧが複数の場合、複数のＲＧはそれぞれ同一でも異なっていてもよい。
上記式（３−４）中、Ｌ３及びＬ４は、単結合、メチレン基、炭素数２〜５のアルキレン基、炭素数３〜１５のシクロアルキレン基、炭素数６〜２０のアリーレン基、又はこれらの基と−Ｏ−及び−ＣＯ−からなる群より選ばれる少なくとも１種とを組み合わせた２価の基である。ＲＨは、水素原子、カルボキシ基、炭素数１〜５の１価の鎖状炭化水素基、炭素数１〜５のアルコキシ基、炭素数２〜５のアルコキシカルボニル基、又は末端にヒドロキシ基を有しこのヒドロキシ基に隣接する炭素原子が少なくとも１個のフッ素原子若しくはフッ素化アルキル基を有する基である。ｅは、１〜５の整数である。Ｌ４及びＲＨがそれぞれ複数の場合、複数のＬ４及びＲＨはぞれぞれ同一でも異なっていてもよい。
【０１１９】
上記ＲＦ及びＲＧで表される炭素数１〜５のアルキル基としては、例えばメチル基、エチル基、直鎖状又は分岐状のプロピル基、ブチル基、ペンチル基等が挙げられる。
【０１２０】
上記ＲＦとしては、構造単位（Ｖ）を与える単量体の共重合性の観点から、水素原子、メチル基が好ましく、水素原子がより好ましい。ｄとしては、０が好ましい。
【０１２１】
上記Ｌ３及びＬ４で表される炭素数２〜５のアルキレン基としては、例えばエチレン基、プロピレン基、ブチレン基、ペンチレン基等が挙げられる。
【０１２２】
上記Ｌ３及びＬ４で表される炭素数３〜１５のシクロアルキレン基としては、例えばシクロプロピレン基、シクロブチレン基、シクロペンチレン基、シクロへキシレン基、ノルボルニレン基、アダマンチレン基等が挙げられる。
【０１２３】
上記Ｌ３及びＬ４で表される炭素数６〜２０のアリーレン基としては、例えばフェニレン基、トリレン基、キシリレン基、ナフチレン基、アントニレン基等が挙げられる。
【０１２４】
上記Ｌ３及びＬ４で表される上記基と−Ｏ−及び−ＣＯ−からなる群より選ばれる少なくとも１種とを組み合わせた２価の基としては、例えば（シクロ）アルキレンオキシ基、（シクロ）アルキレンカルボニル基、（シクロ）アルキレンカルボニルオキシ基、（シクロ）アルキレンオキシカルボニル基、アリーレンオキシ基、アリーレンカルボニル基、アリーレンカルボニルオキシ基、アリーレンオキシカルボニル基等が挙げられる。
【０１２５】
上記ＲＨで表される炭素数１〜５の１価の鎖状炭化水素基としては、例えば
メチル基、エチル基、プロピル基、ブチル基等のアルキル基；
エテニル基、プロペニル基、ブテニル基等のアルケニル基；
エチニル基、プロピニル基、ブチニル基等のアルキニル基などが挙げられる。
【０１２６】
上記ＲＨで表される炭素数１〜５のアルコキシ基としては、例えばメトキシ基、エトキシ基、プロポキシ基、ブトキシ基、ペンチルオキシ基等が挙げられる。
【０１２７】
上記ＲＨで表される炭素数２〜５のアルコキシカルボニル基としては、例えばメトキシカルボニル基、エトキシカルボニル基、プロポキシカルボニル基等が挙げられる。
【０１２８】
上記ＲＨで表される末端にヒドロキシ基を有しこのヒドロキシ基に隣接する炭素原子が少なくとも１個のフッ素原子若しくはフッ素化アルキル基を有する基としては、例えばヒドロキシジ（トリフルオロメチル）メチル基、ヒドロキシメチルトリフルオロメチルメチル基、ヒドロキシ−ジ（ペンタフルオロエチル）メチル基等が挙げられる。
【０１２９】
構造単位（Ｖ）としては、構造単位（Ｖ−１）、構造単位（Ｖ−４）が好ましく、構造単位（Ｖ−１）がより好ましい。
【０１３０】
構造単位（Ｖ）の含有割合としては、［Ａ］重合体を構成する全構造単位に対して、０モル％〜５０モル％が好ましく、０モル％〜３０モル％がより好ましい。当該感放射線性樹脂組成物は、［Ａ］重合体が構造単位（Ｖ）を有することで、レジストパターンの基板への密着性をより向上させることができる。またＫｒＦ露光、ＥＵＶ露光、電子線露光等における感度をより向上させることができる。
【０１３１】
［構造単位（ＶＩ）］
構造単位（ＶＩ）は、ヒドロキシ基を有する構造単位である（但し、「構造単位（Ｉ）」に該当するものを除く）。［Ａ］重合体は、構造単位（ＶＩ）をさらに有することで、現像液への溶解性をさらに調整することができ、その結果、当該感放射線性樹脂組成物のリソグラフィー性能をより向上させることができる。
【０１３２】
構造単位（ＶＩ）としては、例えば下記式で表される構造単位等が挙げられる。
【０１３３】
【化２６】
2015102820.tif 000027
【０１３４】
上記式中、ＲＩは水素原子、フッ素原子、メチル基又はトリフルオロメチル基である。
【０１３５】
構造単位（ＶＩ）の含有割合としては、［Ａ］重合体を構成する全構造単位に対して、０モル％〜７０モル％が好ましく、０モル％〜５０モル％がより好ましく、１０モル％〜４０モル％がさらに好ましい。上記含有割合を上記範囲とすることで、当該感放射線性樹脂組成物のリソグラフィー性能をさらに向上させることができる。
【０１３６】
［Ａ］重合体は、上記構造単位（Ｉ）〜（ＶＩ）以外にもその他の構造単位を有してもよい。上記その他の構造単位としては、例えば、ケトン性カルボニル基、シアノ基、カルボキシ基、ニトロ基及びアミノ基からなる群より選ばれる少なくとも１種を含む構造単位等が挙げられる。上記その他の構造単位の含有割合としては、［Ａ］重合体を構成する全構造単位に対して、３０モル％以下が好ましく、２０モル％以下がより好ましい。
【０１３７】
［Ａ］重合体の含有量としては、当該感放射線性樹脂組成物の全固形分に対して、７０質量％以上が好ましく、８０質量％以上がより好ましく、８５質量％以上がさらに好ましい。
【０１３８】
＜［Ａ］重合体の合成方法＞
［Ａ］重合体は、例えば、各構造単位を与える単量体を、ラジカル重合開始剤等を用い、適当な溶媒中で重合することにより合成できる。
【０１３９】
上記ラジカル重合開始剤としては、アゾビスイソブチロニトリル（ＡＩＢＮ）、２，２’−アゾビス（４−メトキシ−２，４−ジメチルバレロニトリル）、２，２’−アゾビス（２−シクロプロピルプロピオニトリル）、２，２’−アゾビス（２，４−ジメチルバレロニトリル）、ジメチル２，２’−アゾビスイソブチレート等のアゾ系ラジカル開始剤；ベンゾイルパーオキサイド、ｔ−ブチルハイドロパーオキサイド、クメンハイドロパーオキサイド等の過酸化物系ラジカル開始剤等が挙げられる。これらの中で、ＡＩＢＮ、ジメチル２，２’−アゾビスイソブチレートが好ましく、ＡＩＢＮがより好ましい。これらのラジカル開始剤は１種単独で又は２種以上を混合して用いることができる。
【０１４０】
上記重合に使用される溶媒としては、例えば、
ｎ−ペンタン、ｎ−ヘキサン、ｎ−ヘプタン、ｎ−オクタン、ｎ−ノナン、ｎ−デカン等のアルカン類；
シクロヘキサン、シクロヘプタン、シクロオクタン、デカリン、ノルボルナン等のシクロアルカン類；
ベンゼン、トルエン、キシレン、エチルベンゼン、クメン等の芳香族炭化水素類；
クロロブタン類、ブロモヘキサン類、ジクロロエタン類、ヘキサメチレンジブロミド、クロロベンゼン等のハロゲン化炭化水素類；
酢酸エチル、酢酸ｎ−ブチル、酢酸ｉ−ブチル、プロピオン酸メチル等の飽和カルボン酸エステル類；
アセトン、メチルエチルケトン、４−メチル−２−ペンタノン、２−ヘプタノン等のケトン類；
テトラヒドロフラン、ジメトキシエタン類、ジエトキシエタン類等のエーテル類；
メタノール、エタノール、１−プロパノール、２−プロパノール、４−メチル−２−ペンタノール等のアルコール類等が挙げられる。これらの重合に使用される溶媒は、１種単独で又は２種以上を併用してもよい。
【０１４１】
上記重合における反応温度としては、通常４０℃〜１５０℃、５０℃〜１２０℃が好ましい。反応時間としては、通常１時間〜４８時間、１時間〜２４時間が好ましい。
【０１４２】
［Ａ］重合体のゲルパーミエーションクロマトグラフィー（ＧＰＣ）によるポリスチレン換算重量平均分子量（Ｍｗ）は特に限定されないが、１，０００以上５０，０００以下が好ましく、２，０００以上３０，０００以下がより好ましく、３，０００以上２０，０００以下がさらに好ましく、５，０００以上１５，０００が特に好ましい。［Ａ］重合体のＭｗを上記範囲とすることで、当該感放射線性樹脂組成物の塗布性及び現像欠陥抑制性が向上する。［Ａ］重合体のＭｗが上記下限未満だと、十分な耐熱性を有するレジスト膜が得られない場合がある。［Ａ］重合体のＭｗが上記上限を超えると、レジスト膜の現像性が低下する場合がある。
【０１４３】
［Ａ］重合体のＧＰＣによるポリスチレン換算数平均分子量（Ｍｎ）に対するＭｗの比（Ｍｗ／Ｍｎ）は、通常、１以上５以下であり、１以上３以下が好ましく、１以上２以下がさらに好ましい。
【０１４４】
本明細書における重合体のＭｗ及びＭｎは、以下の条件によるゲルパーミエーションクロマトグラフィー（ＧＰＣ）を用いて測定される値である。
ＧＰＣカラム：東ソー社の「Ｇ２０００ＨＸＬ」  ２本、「Ｇ３０００ＨＸＬ」  １本、「Ｇ４０００ＨＸＬ」  １本
カラム温度：４０℃
溶出溶媒：テトラヒドロフラン（和光純薬工業社）
流速：１．０ｍＬ／分
試料濃度：１．０質量％
試料注入量：１００μＬ
検出器：示差屈折計
標準物質：単分散ポリスチレン
【０１４５】
［Ａ］重合体の低分子量成分の含有量としては、０．５質量％以下が好ましく、０．２質量％以下がより好ましく、０．１質量％以下がさらに好ましい。［Ａ］重合体の低分子量成分の含有量を上記範囲とすることで、当該感放射線性樹脂組成物の現像欠陥抑制性が向上する。なお、重合体の低分子量成分とは、分子量１，０００以下の成分をいう。
【０１４６】
本明細書における重合体の低分子量成分の含有量（質量％）は、以下の条件による高速液体クロマトグラフィー（ＨＰＬＣ）を用いて測定される値である。
ＨＰＬＣカラム：Ｉｎｔｅｒｓｉｌ  ＯＤＳ−２５μｍ、４．６ｍｍφ×２５０ｍｍ（ジーエルサイエンス社）
溶出溶媒  ：アクリロニトリル／０．１質量％リン酸水溶液
流量      ：１．０ｍＬ／分
試料濃度  ：１．０質量％
試料注入量：１００μＬ
検出器    ：示差屈折計
【０１４７】
＜［Ｂ］酸発生体＞
［Ｂ］酸発生体は、露光により酸を発生する物質である。この発生した酸により［Ａ］重合体等が有する酸解離性基が解離してカルボキシ基等が生じ、［Ａ］重合体の現像液への溶解性が変化するため、当該感放射線性樹脂組成物から、レジストパターンを形成することができる、当該感放射線性樹脂組成物における［Ｂ］酸発生体の含有形態としては、後述するような低分子化合物の形態（以下、適宜「［Ｂ］酸発生剤」と称する）でも、重合体の一部として組み込まれた形態でも、これらの両方の形態でもよい。
【０１４８】
［Ｂ］酸発生剤としては、例えば、オニウム塩化合物、Ｎ−スルホニルオキシイミド化合物、ハロゲン含有化合物、ジアゾケトン化合物等が挙げられる。
【０１４９】
オニウム塩化合物としては、例えば、スルホニウム塩、テトラヒドロチオフェニウム塩、ヨードニウム塩、ホスホニウム塩、ジアゾニウム塩、ピリジニウム塩等が挙げられる。
【０１５０】
［Ｂ］酸発生剤の具体例としては、例えば、特開２００９−１３４０８８号公報の段落［００８０］〜［０１１３］に記載されている化合物等が挙げられる。
【０１５１】
［Ｂ］酸発生剤としては、下記式（４）で表される化合物が好ましい。［Ｂ］酸発生剤が下記構造を有することで、［Ａ］重合体の各構造単位との相互作用等により、露光により発生する酸のレジスト膜中の拡散長がより適度に短くなると考えられ、その結果、当該感放射線性樹脂組成物のリソグラフィー性能をより向上させることができる。
【０１５２】
【化２７】
2015102820.tif 000028
【０１５３】
上記式（４）中、Ｒ１５は、環員数６以上の脂環構造を含む１価の基又は環員数６以上の脂肪族複素環構造を含む１価の基である。Ｒ１６は、炭素数１〜１０のフッ素化アルカンジイル基である。Ｘ＋は、１価の感放射線性オニウムカチオンである。
【０１５４】
上記Ｒ１５における環員数とは、脂環構造及び脂肪族複素環構造の環を構成する原子数をいい、多環の脂環構造及び多環の脂肪族複素環構造の場合は、この多環を構成する原子数をいう。
【０１５５】
上記Ｒ１５で表される環員数６以上の脂環構造を含む１価の基としては、例えば、
シクロオクチル基、シクロノニル基、シクロデシル基、シクロドデシル基等の単環のシクロアルキル基；
シクロオクテニル基、シクロデセニル基等の単環のシクロアルケニル基；
ノルボルニル基、アダマンチル基、トリシクロデシル基、テトラシクロドデシル基等の多環のシクロアルキル基；
ノルボルネニル基、トリシクロデセニル基等の多環のシクロアルケニル基等が挙げられる。
【０１５６】
上記Ｒ１５で表される環員数６以上の脂肪族複素環構造を含む１価の基としては、例えば、
ノルボルナンラクトン−イル基等のラクトン構造を含む基；
ノルボルナンスルトン−イル基等のスルトン構造を含む基；
オキサシクロヘプチル基、オキサノルボルニル基等の酸素原子含有複素環基；
アザシクロヘキシル基、アザシクロヘプチル基、ジアザビシクロオクタン−イル基等の窒素原子含有複素環基；
チアシクロヘプチル基、チアノルボルニル基等のイオウ原子含有複素環基等が挙げられる。
【０１５７】
上記Ｒ１５で表される基の環員数としては、上述の酸の拡散長がさらに適度になる観点から、８以上が好ましく、９〜１５がより好ましく、１０〜１３がさらに好ましい。
【０１５８】
上記Ｒ１５としては、これらの中で、環員数９以上の脂環構造を含む１価の基、環員数９以上の脂肪族複素環構造を含む１価の基が好ましく、アダマンチル基、ヒドロキシアダマンチル基、ノルボルナンラクトン−イル基、５−オキソ−４−オキサトリシクロ［４．３．１．１３，８］ウンデカン−イル基がより好ましく、アダマンチル基がさらに好ましい。
【０１５９】
上記Ｒ１６で表される炭素数１〜１０のフッ素化アルカンジイル基としては、例えば、メタンジイル基、エタンジイル基、プロパンジイル基等の炭素数１〜１０のアルカンジイル基が有する水素原子の１個以上をフッ素原子で置換した基等が挙げられる。
これらの中で、ＳＯ３−基に隣接する炭素原子にフッ素原子が結合しているフッ素化アルカンジイル基が好ましく、ＳＯ３−基に隣接する炭素原子に２個のフッ素原子が結合しているフッ素化アルカンジイル基がより好ましく、１，１−ジフルオロメタンジイル基、１，１−ジフルオロエタンジイル基、１，１，３，３，３−ペンタフルオロ−１，２−プロパンジイル基、１，１，２，２−テトラフルオロエタンジイル基、１，１，２，２−テトラフルオロブタンジイル基、１，１，２，２−テトラフルオロヘキサンジイル基がさらに好ましい。
【０１６０】
上記Ｘ＋で表される１価の感放射線性オニウムカチオンは、露光光の照射により分解するカチオンである。露光部では、この感放射線性オニウムカチオンの分解により生成するプロトンと、スルホネートアニオンとからスルホン酸を生じる。上記Ｘ＋で表される１価の感放射線性オニウムカチオンとしては、例えば、Ｓ、Ｉ、Ｏ、Ｎ、Ｐ、Ｃｌ、Ｂｒ、Ｆ、Ａｓ、Ｓｅ、Ｓｎ、Ｓｂ、Ｔｅ、Ｂｉ等の元素を含む感放射線性オニウムカチオンが挙げられる。元素としてＳ（イオウ）を含むカチオンとしては、例えば、スルホニウムカチオン、テトラヒドロチオフェニウムカチオン等が挙げられ、元素としてＩ（ヨウ素）を含むカチオンとしては、ヨードニウムカチオン等が挙げられる。これらの中で、下記式（Ｘ−１）で表されるスルホニウムカチオン、下記式（Ｘ−２）で表されるテトラヒドロチオフェニウムカチオン、下記式（Ｘ−３）で表されるヨードニウムカチオンが好ましい。
【０１６１】
【化２８】
2015102820.tif 000029
【０１６２】
上記式（Ｘ−１）中、Ｒａ１、Ｒａ２及びＲａ３は、それぞれ独立して、置換若しくは非置換の炭素数１〜１２の直鎖状若しくは分岐状のアルキル基、置換若しくは非置換の炭素数６〜１２の芳香族炭化水素基、−ＯＳＯ２−ＲＰ’若しくは−ＳＯ２−ＲＱ’であるか、又はこれらの基のうちの２つ以上の結合により構成される環構造を表す。ＲＰ’及びＲＱ’は、それぞれ独立して、置換若しくは非置換の炭素数１〜１２の直鎖状若しくは分岐状のアルキル基、置換若しくは非置換の炭素数５〜２５の脂環式炭化水素基又は置換若しくは非置換の炭素数６〜１２の芳香族炭化水素基である。ｋ１、ｋ２及びｋ３は、それぞれ独立して０〜５の整数である。Ｒａ１〜Ｒａ３並びにＲＰ’及びＲＱ’がそれぞれ複数の場合、複数のＲａ１〜Ｒａ３並びにＲＰ’及びＲＱ’はそれぞれ同一でも異なっていてもよい。
上記式（Ｘ−２）中、Ｒｂ１は、置換若しくは非置換の炭素数１〜８の直鎖状若しくは分岐状のアルキル基、又は置換若しくは非置換の炭素数６〜８の芳香族炭化水素基である。ｋ４は０〜７の整数である。Ｒｂ１が複数の場合、複数のＲｂ１は同一でも異なっていてもよく、また複数のＲｂ１は、互いに合わせられ構成される環構造を表してもよい。Ｒｂ２は、置換若しくは非置換の炭素数１〜７の直鎖状若しくは分岐状のアルキル基、又は置換若しくは非置換の炭素数６若しくは７の芳香族炭化水素基である。ｋ５は、０〜６の整数である。Ｒｂ２が複数の場合、複数のＲｂ２は同一でも異なっていてもよく、複数のＲｂ２は互いに合わせられ構成される環構造を表してもよい。ｔは０〜３の整数である。
上記式（Ｘ−３）中、Ｒｃ１及びＲｃ２は、それぞれ独立して、置換若しくは非置換の炭素数１〜１２の直鎖状若しくは分岐状のアルキル基、置換若しくは非置換の炭素数６〜１２の芳香族炭化水素基、−ＯＳＯ２−ＲＲ若しくは−ＳＯ２−ＲＳであるか、又はこれらの基のうちの２つ以上の結合により構成される環構造を表す。ＲＲ及びＲＳは、それぞれ独立して、置換若しくは非置換の炭素数１〜１２の直鎖状若しくは分岐状のアルキル基、置換若しくは非置換の炭素数５〜２５の脂環式炭化水素基又は置換若しくは非置換の炭素数６〜１２の芳香族炭化水素基である。ｋ６及びｋ７は、それぞれ独立して０〜５の整数である。Ｒｃ１、Ｒｃ２、ＲＲ及びＲＳがそれぞれ複数の場合、複数のＲｃ１、Ｒｃ２、ＲＲ及びＲＳはそれぞれ同一でも異なっていてもよい。
【０１６３】
上記Ｒａ１〜Ｒａ３、Ｒｂ１、Ｒｂ２、Ｒｃ１及びＲｃ２で表される非置換の直鎖状のアルキル基としては、例えばメチル基、エチル基、ｎ−プロピル基、ｎ−ブチル基等が挙げられる。
上記Ｒａ１〜Ｒａ３、Ｒｂ１、Ｒｂ２、Ｒｃ１及びＲｃ２で表される非置換の分岐状のアルキル基としては、例えばｉ−プロピル基、ｉ−ブチル基、ｓｅｃ−ブチル基、ｔ−ブチル基等が挙げられる。
上記Ｒａ１〜Ｒａ３、Ｒｃ１及びＲｃ２で表される非置換の芳香族炭化水素基としては、例えばフェニル基、トリル基、キシリル基、メシチル基、ナフチル基等のアリール基；ベンジル基、フェネチル基等のアラルキル基等が挙げられる。
上記Ｒｂ１及びＲｂ２で表される非置換の芳香族炭化水素基としては、例えばフェニル基、トリル基、ベンジル基等が挙げられる。
【０１６４】
上記アルキル基及び芳香族炭化水素基が有してもよい置換基としては、例えば、フッ素原子、塩素原子、臭素原子、ヨウ素原子等のハロゲン原子、ヒドロキシ基、カルボキシ基、シアノ基、ニトロ基、アルコキシ基、アルコキシカルボニル基、アルコキシカルボニルオキシ基、アシル基、アシロキシ基等が挙げられる。
これらの中で、ハロゲン原子が好ましく、フッ素原子がより好ましい。
【０１６５】
上記Ｒａ１〜Ｒａ３、Ｒｂ１、Ｒｂ２、Ｒｃ１及びＲｃ２としては、非置換の直鎖状又は分岐状のアルキル基、フッ素化アルキル基、非置換の１価の芳香族炭化水素基、−ＯＳＯ２−Ｒ”、−ＳＯ２−Ｒ”が好ましく、フッ素化アルキル基、非置換の１価の芳香族炭化水素基がより好ましく、フッ素化アルキル基がさらに好ましい。Ｒ”は、非置換の１価の脂環式炭化水素基又は非置換の１価の芳香族炭化水素基である。
【０１６６】
上記式（Ｘ−１）におけるｋ１、ｋ２及びｋ３としては、０〜２の整数が好ましく、０又は１がより好ましく、０がさらに好ましい。
上記式（Ｘ−２）におけるｋ４としては、０〜２の整数が好ましく、０又は１がより好ましく、１がさらに好ましい。ｋ５としては、０〜２の整数が好ましく、０又は１がより好ましく、０がさらに好ましい。
上記式（Ｘ−３）におけるｋ６及びｋ７としては、０〜２の整数が好ましく、０又は１がより好ましく、０がさらに好ましい。
【０１６７】
上記式（４）で表される酸発生剤としては、例えば下記式（４−１）〜（４−１３）で表される化合物（以下、「化合物（４−１）〜（４−１３）」ともいう）等が挙げられる。
【０１６８】
【化２９】
2015102820.tif 000030
【０１６９】
上記式（４−１）〜（４−１１）中、Ｘ＋は、上記式（４）と同義である。
【０１７０】
［Ｂ］酸発生剤としては、これらの中で、オニウム塩化合物が好ましく、スルホニウム塩がより好ましく、アダマンタン構造を含むアニオンを有するスルホニウム塩、ノルボルナンスルトン構造を含むアニオンを有するスルホニウム塩、スルホンアミド構造を有するスルホニウム塩がさらに好ましく、化合物（４−１）、化合物（４−２）、化合物（４−１２）、化合物（４−１３）が特に好ましい。
【０１７１】
［Ｂ］酸発生体の含有量としては、［Ｂ］酸発生体が［Ｂ］酸発生剤の場合、当該感放射線性樹脂組成物の感度及び現像性を確保する観点から、［Ａ］重合体１００質量部に対して、０．１質量部以上４０質量部以下が好ましく、０．５質量部以上３５質量部以下がより好ましく、１質量部以上３０質量部以下がさらに好ましく、３質量部以上２５質量部が特に好ましい。［Ｂ］酸発生剤の含有量を上記範囲とすることで、当該感放射線性樹脂組成物の感度がより適度に向上し、その結果、当該感放射線性樹脂組成物のリソグラフィー性能がさらに向上する。［Ｂ］酸発生体は、１種又は２種以上を用いることができる。
【０１７２】
＜［Ｃ］酸拡散制御体＞
当該感放射線性樹脂組成物は、必要に応じて、［Ｃ］酸拡散制御体を含有してもよい。
［Ｃ］酸拡散制御体は、露光により［Ｂ］酸発生体から生じる酸のレジスト膜中における拡散現象を制御し、非露光領域における好ましくない化学反応を抑制する効果を奏し、得られる感放射線性樹脂組成物の貯蔵安定性がさらに向上し、またレジストとしての解像度がさらに向上すると共に、露光から現像処理までの引き置き時間の変動によるレジストパターンの線幅変化を抑えることができ、プロセス安定性に優れた感放射線性樹脂組成物が得られる。［Ｃ］酸拡散制御体の当該感放射線性樹脂組成物における含有形態としては、低分子化合物（以下、適宜「［Ｃ］酸拡散制御剤」と称する）の形態でも、重合体の一部として組み込まれた形態でも、これらの両方の形態でもよい。
【０１７３】
［Ｃ］酸拡散制御剤としては、例えば、下記式（２ａ）で表される化合物（以下、「含窒素化合物（Ｉ）」ともいう）、同一分子内に窒素原子を２個有する化合物（以下、「含窒素化合物（ＩＩ）」ともいう）、窒素原子を３個有する化合物（以下、「含窒素化合物（ＩＩＩ）」ともいう）、アミド基含有化合物、ウレア化合物、含窒素複素環化合物等が挙げられる。
【０１７４】
【化３０】
2015102820.tif 000031
【０１７５】
上記式（２ａ）中、Ｒ１７、Ｒ１８及びＲ１９は、それぞれ独立して、水素原子、置換されていてもよい直鎖状、分岐状若しくは環状のアルキル基、アリール基又はアラルキル基である。
【０１７６】
含窒素化合物（Ｉ）としては、例えばｎ−ヘキシルアミン等のモノアルキルアミン類；ジ−ｎ−ブチルアミン等のジアルキルアミン類；トリエチルアミン、トリｎ−ペンチルアミン等のトリアルキルアミン類；２，６−ジｉ−プロピルアニリン等の芳香族アミン類等が挙げられる。
【０１７７】
含窒素化合物（ＩＩ）としては、例えばエチレンジアミン、Ｎ，Ｎ，Ｎ’，Ｎ’−テトラメチルエチレンジアミン等が挙げられる。
【０１７８】
含窒素化合物（ＩＩＩ）としては、例えばポリエチレンイミン、ポリアリルアミン等のポリアミン化合物；ジメチルアミノエチルアクリルアミド等の重合体等が挙げられる。
【０１７９】
アミド基含有化合物としては、例えばホルムアミド、Ｎ−メチルホルムアミド、Ｎ，Ｎ−ジメチルホルムアミド、アセトアミド、Ｎ−メチルアセトアミド、Ｎ，Ｎ−ジメチルアセトアミド、プロピオンアミド、ベンズアミド、ピロリドン、Ｎ−メチルピロリドン等が挙げられる。
【０１８０】
ウレア化合物としては、例えば尿素、メチルウレア、１，１−ジメチルウレア、１，３−ジメチルウレア、１，１，３，３−テトラメチルウレア、１，３−ジフェニルウレア、トリブチルチオウレア等が挙げられる。
【０１８１】
含窒素複素環化合物としては、例えばピリジン、２−メチルピリジン等のピリジン類；Ｎ−プロピルモルホリン、Ｎ−（ウンデカン−１−イルカルボニルオキシエチル）モルホリン等のモルホリン類；ピラジン、ピラゾール等が挙げられる。
【０１８２】
また上記含窒素化合物として、酸解離性基を有する化合物を用いることもできる。このような酸解離性基を有する含窒素化合物としては、例えば、Ｎ−ｔ−ブトキシカルボニルピペリジン、Ｎ−ｔ−ブトキシカルボニルイミダゾール、Ｎ−ｔ−ブトキシカルボニルベンズイミダゾール、Ｎ−ｔ−ブトキシカルボニル−２−フェニルベンズイミダゾール、Ｎ−（ｔ−ブトキシカルボニル）ジ−ｎ−オクチルアミン、Ｎ−（ｔ−ブトキシカルボニル）ジエタノールアミン、Ｎ−（ｔ−ブトキシカルボニル）ジシクロヘキシルアミン、Ｎ−（ｔ−ブトキシカルボニル）ジフェニルアミン、Ｎ−ｔ−ブトキシカルボニル−４−ヒドロキシピペリジン、Ｎ−ｔ−アミルオキシカルボニル−４−ヒドロキシピペリジン等が挙げられる。
【０１８３】
これらの中で、含窒素化合物（Ｉ）、含窒素複素環化合物が好ましく、芳香族アミン類、トリアルキルアミン類、モルホリン類がより好ましく、２，６−ジｉ−プロピルアニリン、トリｎ−ペンチルアミン、Ｎ−（ウンデカン−１−イルカルボニルオキシエチル）モルホリンがさらに好ましい。
【０１８４】
また、［Ｃ］酸拡散制御剤として、露光により感光し弱酸を発生する光崩壊性塩基を用いることもできる。光崩壊性塩基としては、例えば露光により分解して酸拡散制御性を失うオニウム塩化合物等が挙げられる。オニウム塩化合物としては、例えば下記式（２ｂ−１）で表されるスルホニウム塩化合物、下記式（２ｂ−２）で表されるヨードニウム塩化合物等が挙げられる。
【０１８５】
【化３１】
2015102820.tif 000032
【０１８６】
上記式（２ｂ−１）及び式（２ｂ−２）中、Ｒ２０〜Ｒ２４は、それぞれ独立して、水素原子、アルキル基、アルコキシ基、ヒドロキシ基又はハロゲン原子である。Ｅ−及びＱ−は、それぞれ独立して、ＯＨ−、Ｒβ−ＣＯＯ−、Ｒβ−ＳＯ３−又は下記式（５−３）で表されるアニオンである。但し、Ｒβは、アルキル基、アリール基又はアラルキル基である。
【０１８７】
【化３２】
2015102820.tif 000033
【０１８８】
上記式（２ｂ−３）中、Ｒ２５は、水素原子の一部又は全部がフッ素原子で置換されていてもよい炭素数１〜１２の直鎖状若しくは分岐状のアルキル基、又は炭素数１〜１２の直鎖状若しくは分岐状のアルコキシル基である。ｕは、０〜２の整数である。
【０１８９】
上記光崩壊性塩基としては、例えば下記式で表される化合物等が挙げられる。
【０１９０】
【化３３】
2015102820.tif 000034
【０１９１】
上記光崩壊性塩基としては、これらの中で、スルホニウム塩が好ましく、トリアリールスルホニウム塩がより好ましく、トリフェニルスルホニウムサリチレート、トリフェニルスルホニウム１０−カンファースルホネートがさらに好ましい。
【０１９２】
［Ｃ］酸拡散制御体の含有量としては、［Ｃ］酸拡散制御体が［Ｃ］酸拡散制御剤である場合、［Ａ］重合体１００質量部に対して、０質量部〜２０質量部が好ましく、０．１質量部〜１５質量部がより好ましく、０．３質量部〜１０質量部がさらに好ましく、０．５質量部〜５質量部が特に好ましい。［Ｃ］酸拡散制御剤の含有量を上記範囲とすることで、当該感放射線性樹脂組成物のリソグラフィー性能をさらに向上させることができる。［Ｃ］酸拡散制御剤の含有量が上記上限を超えると、当該感放射線性樹脂組成物の感度が低下する場合がある。当該感放射線性樹脂組成物は、［Ｃ］酸拡散制御体を１種又は２種以上含有していてもよい。
【０１９３】
＜［Ｄ］重合体＞
［Ｄ］重合体は、［Ａ］重合体よりもフッ素原子含有率が小さく、かつ酸解離性基を含む構造単位を有する重合体である。当該感放射線性樹脂組成物は、例えば、［Ａ］重合体が撥水性重合体添加剤として用いられている場合（［Ａ２］重合体）に、ベース重合体として［Ｄ］重合体を含有することが好ましい。［Ｄ］重合体としては、［Ａ］重合体における構造単位（ＩＩ）及び構造単位（ＩＩＩ）を有するものが好ましく、構造単位（ＩＶ）〜（ＶＩ）を有していてもよい。
【０１９４】
上記構造単位（ＩＩ）の含有割合としては、［Ｄ］重合体を構成する全構造単位に対して、１０モル％〜８０モル％が好ましく、２０モル％〜７０モル％がより好ましい。
上記構造単位（ＩＩＩ）の含有割合としては、［Ｄ］重合体を構成する全構造単位に対して、２０モル％〜７０モル％が好ましく、３０モル％〜６０モル％がより好ましい。
上記構造単位（ＩＶ）〜（ＶＩ）の含有割合としてはそれぞれ、［Ｄ］重合体を構成する全構造単位に対して、０モル％〜４０モル％が好ましく、１０モル〜３０モル％がより好ましい。
【０１９５】
［Ｄ］重合体のＭｗとしては、１，０００以上５０，０００以下が好ましく、２，０００以上３０，０００以下がより好ましく、３，０００以上２０，０００以下がさらに好ましく、５，０００以上１５，０００が特に好ましい。
【０１９６】
［Ｄ］重合体のＭｗ／Ｍｎとしては、通常、１以上５以下であり、１以上３以下が好ましく、１以上２以下がさらに好ましい。
【０１９７】
当該感放射線性樹脂組成物における［Ｄ］重合体の含有量としては、［Ａ２］重合体のレジスト膜表層への偏在化を促進し、感放射線性樹脂組成物のリソグラフィー性能をさらに向上させる観点から、［Ａ２］重合体１００質量部に対して、５００質量部〜１００，０００質量部が好ましく、７００質量部〜２０，０００質量部がより好ましく、１，０００質量部〜１０，０００質量部がさらに好ましい。当該感放射線性樹脂組成物は、［Ｄ］重合体を１種又は２種以上含有していてもよい。
【０１９８】
＜［Ｅ］重合体＞
上述したように［Ｅ］重合体は、［Ａ］重合体以外のフッ素原子含有重合体である。当該感放射性樹脂組成物は、例えば［Ａ］重合体がベース重合体として用いられている場合、撥水性重合体添加物として［Ｅ］重合体を含有することが好ましい。［Ｅ］重合体は、上記［Ａ］重合体における構造単位（ＩＶ）、すなわちフッ素原子を含む構造単位を有することが好ましい。
【０１９９】
感放射線性樹脂組成物が［Ｅ］重合体を含有することで、レジスト膜を形成した際に、レジスト膜中の［Ｅ］重合体の撥油性的特徴により、その分布がレジスト膜表面近傍で偏在化する傾向があり、液浸露光時における酸発生剤や酸拡散制御体等が液浸媒体に溶出することを抑制することができる。また、この［Ｅ］重合体の撥水性的特徴により、レジスト膜と液浸媒体との前進接触角が所望の範囲に制御でき、バブル欠陥の発生を抑制できる。さらに、レジスト膜と液浸媒体との後退接触角が高くなり、水滴が残らずに高速でのスキャン露光が可能となる。このように当該感放射線性樹脂組成物が［Ｅ］重合体を含有することにより、液浸露光法に好適なレジスト膜を形成することができる。
【０２００】
［Ｅ］重合体としては、フッ素原子を有する重合体である限り、特に限定されないが、当該感放射線性樹脂組成物中のベース重合体としての［Ａ］重合体よりも、フッ素原子含有率（質量％）が高いことが好ましい。ベース重合体としての［Ａ］重合体よりもフッ素原子含有率が高いことで、上述の偏在化の度合いがより高くなり、得られるレジスト膜の撥水性及び溶出抑制性等の特性が向上する。
【０２０１】
［Ｅ］重合体のフッ素原子含有率としては、１質量％以上が好ましく、２質量％〜６０質量％がより好ましく、４質量％〜４０質量％がさらに好ましく、７質量％〜３０質量％が特に好ましい。［Ｅ］重合体のフッ素原子含有率が上記下限未満だと、レジスト膜表面の疎水性が低下する場合がある。なお重合体のフッ素原子含有率（質量％）は、１３Ｃ−ＮＭＲスペクトル測定により重合体の構造を求め、その構造から算出することができる。
【０２０２】
［Ｅ］重合体としては、フッ素原子を含む構造単位として、［Ａ］重合体における構造単位（ＩＶａ）及び構造単位（ＩＶｂ）からなる群より選ばれる少なくとも１種を有することが好ましい。［Ｅ］重合体は、構造単位（ＩＶａ）及び構造単位（ＩＶｂ）をそれぞれ１種又は２種以上有していてもよい。
上記構造単位（ＩＶａ）及び構造単位（ＩＶｂ）の含有割合としては、［Ｅ］重合体を構成する全構造単位に対して、５モル％〜８０モル％が好ましく、１０モル％〜７０モル％がより好ましく、１５モル％〜５０モル％がさらに好ましい。
【０２０３】
また、［Ｅ］重合体としては、酸解離性基を含む構造単位を有することが好ましい。酸解離性基を含む構造単位としては、［Ａ］重合体における構造単位（ＩＩ）等が挙げられる。
上記酸解離性基を含む構造単位の含有割合としては、［Ｅ］重合体を構成する全構造単位に対して、３０モル％〜９０モル％が好ましく、４０モル％〜８５モル％がより好ましく、５０モル％〜８０モル％がさらに好ましい。
【０２０４】
［Ｅ］重合体は、上記構造単位以外にも、例えば、アルカリ可溶性基を含む構造単位、ラクトン構造、環状カーボネート構造及びスルトン構造からなる群より選ばれる少なくとも１種の構造を含む構造単位、非酸解離性の脂環式炭化水素基を含む構造単位等のその他の構造単位を有していてもよい。上記アルカリ可溶性基としては、例えば、カルボキシ基、スルホンアミド基、スルホ基等が挙げられる。ラクトン構造、環状カーボネート構造及びスルトン構造からなる群より選ばれる少なくとも１種の構造を有する構造単位としては、［Ａ］重合体における構造単位（ＩＩＩ）等が挙げられる。
【０２０５】
上記他の構造単位の含有割合としては、［Ｅ］重合体を構成する全構造単位に対して、通常、３０モル％以下であり、２０モル％以下が好ましい。上記他の構造単位の含有割合が上記上限を超えると、当該感放射線性樹脂組成物のパターン形成性が低下する場合がある。
【０２０６】
当該感放射線性樹脂組成物における［Ｅ］重合体の含有量としては、［Ａ］重合体１００質量部に対して、０質量部〜２０質量部が好ましく、０．５質量部〜１５質量部がより好ましく、１質量部〜１０質量部がさらに好ましい。［Ｅ］重合体の含有量が上記上限を超えると、当該感放射線性樹脂組成物のパターン形成性が低下する場合がある。当該感放射線性樹脂組成物は、［Ｅ］重合体を１種又は２種以上含有していてもよい。
【０２０７】
＜［Ｆ］溶媒＞
当該感放射線性樹脂組成物は、通常［Ｆ］溶媒を含有する。［Ｆ］溶媒は、少なくとも［Ａ］重合体、［Ｂ］酸発生体及び所望により含有される［Ｃ］酸拡散制御体等を溶解又は分散可能な溶媒であれば特に限定されない。
【０２０８】
［Ｆ］溶媒としては、例えば、アルコール系溶媒、エーテル系溶媒、ケトン系有機溶媒、アミド系溶媒、エステル系有機溶媒、炭化水素系溶媒等が挙げられる。
【０２０９】
アルコール系溶媒としては、例えば、
４−メチル−２−ペンタノール、ｎ−ヘキサノール等の炭素数１〜１８の脂肪族モノアルコール系溶媒；
シクロヘキサノール等の炭素数３〜１８の脂環式モノアルコール系溶媒；
１，２−プロピレングリコール等の炭素数２〜１８の多価アルコール系溶媒；
プロピレングリコールモノメチルエーテル等の炭素数３〜１９の多価アルコール部分エーテル系溶媒などが挙げられる。
【０２１０】
エーテル系溶媒としては、例えば、
ジエチルエーテル、ジプロピルエーテル、ジブチルエーテル、ジペンチルエーテル、ジイソアミルエーテル、ジヘキシルエーテル、ジヘプチルエーテル等のジアルキルエーテル系溶媒；
テトラヒドロフラン、テトラヒドロピラン等の環状エーテル系溶媒；
ジフェニルエーテル、アニソール等の芳香環含有エーテル系溶媒などが挙げられる。
【０２１１】
ケトン系溶媒としては、例えばアセトン、メチルエチルケトン、メチル−ｎ−プロピルケトン、メチル−ｎ−ブチルケトン、ジエチルケトン、メチル−ｉｓｏ−ブチルケトン、２−ヘプタノン、エチル−ｎ−ブチルケトン、メチル−ｎ−ヘキシルケトン、ジ−ｉｓｏ−ブチルケトン、トリメチルノナノン等の鎖状ケトン系溶媒：
シクロペンタノン、シクロヘキサノン、シクロヘプタノン、シクロオクタノン、メチルシクロヘキサノン等の環状ケトン系溶媒：
２，４−ペンタンジオン、アセトニルアセトン、アセトフェノン等が挙げられる。
【０２１２】
アミド系溶媒としては、例えばＮ，Ｎ’−ジメチルイミダゾリジノン、Ｎ−メチルピロリドン等の環状アミド系溶媒；
Ｎ−メチルホルムアミド、Ｎ，Ｎ−ジメチルホルムアミド、Ｎ，Ｎ−ジエチルホルムアミド、アセトアミド、Ｎ−メチルアセトアミド、Ｎ，Ｎ−ジメチルアセトアミド、Ｎ−メチルプロピオンアミド等の鎖状アミド系溶媒などが挙げられる。
【０２１３】
エステル系溶媒としては、例えば、
酢酸ｎ−ブチル、乳酸エチル等のモノカルボン酸エステル系溶媒；
プロピレングリコールアセテート等の多価アルコールカルボキシレート系溶媒；
プロピレングリコールモノメチルエーテルアセテート等の多価アルコール部分エーテルカルボキシレート系溶媒；
シュウ酸ジエチル等の多価カルボン酸ジエステル系溶媒；
ジメチルカーボネート、ジエチルカーボネート等のカーボネート系溶媒などが挙げられる。
【０２１４】
炭化水素系溶媒としては、例えば、
ｎ−ペンタン、ｎ−ヘキサン等の炭素数５〜１２の脂肪族炭化水素系溶媒；
トルエン、キシレン等の炭素数６〜１６の芳香族炭化水素系溶媒等が挙げられる。
【０２１５】
これらの中で、［Ｆ］溶媒としては、エステル系溶媒、ケトン系溶媒が好ましく、多価アルコール部分エーテルカルボキシレート系溶媒、環状ケトン系溶媒がより好ましく、多価アルコール部分アルキルエーテルアセテート、シクロアルカノンがさらに好ましく、プロピレングリコールモノメチルエーテルアセテート、シクロヘキサノンが特に好ましい。当該感放射線性樹脂組成物は、［Ｆ］溶媒を１種又は２種以上含有していてもよい。
【０２１６】
＜［Ｇ］偏在化促進剤＞
［Ｇ］偏在化促進剤は、感放射線性樹脂組成物が［Ａ］重合体及び／又は［Ｅ］重合体として撥水性重合体添加剤を含有する場合等に、この撥水性重合体添加剤を、より効率的にレジスト膜表面に偏析させる効果を有するものである。当該感放射線性樹脂組成物にこの［Ｇ］偏在化促進剤を含有させることで、上記撥水性重合体添加剤の添加量を従来よりも少なくすることができる。従って、解像性、ＬＷＲ性能及び欠陥抑制性を損なうことなく、レジスト膜から液浸液への成分の溶出をさらに抑制したり、高速スキャンにより液浸露光をより高速に行うことが可能になり、結果としてウォーターマーク欠陥等の液浸由来欠陥を抑制するレジスト膜表面の疎水性を向上させることができる。このような［Ｇ］偏在化促進剤として用いることができるものとしては、比誘電率が３０以上２００以下で、１気圧における沸点が１００℃以上の低分子化合物を挙げることができる。このような化合物としては、具体的には、ラクトン化合物、カーボネート化合物、ニトリル化合物、多価アルコール等が挙げられる。
【０２１７】
上記ラクトン化合物の具体例としては、例えばγ−ブチロラクトン、バレロラクトン、メバロニックラクトン、ノルボルナンラクトン等を挙げることができる。
【０２１８】
上記カーボネート化合物の具体例としては、例えばプロピレンカーボネート、エチレンカーボネート、ブチレンカーボネート、ビニレンカーボネート等を挙げることができる。
【０２１９】
上記ニトリル化合物の具体例としては、例えばスクシノニトリル等を挙げることができる。上記多価アルコールの具体例としては、例えばグリセリン等を挙げることができる。
【０２２０】
［Ｇ］偏在化促進剤の含有量としては、当該樹脂組成物における重合体の総量１００質量部に対して、１０質量部〜５００質量部が好ましく、１５質量部〜３００質量部がより好ましく、２０質量部〜２００質量部がさらに好ましく、２５質量部〜１００質量部が特に好ましい。
【０２２１】
＜その他の任意成分＞
当該感放射線性樹脂組成物は、上記［Ａ］〜［Ｇ］以外にも、その他の任意成分を含有していてもよい。上記その他の任意成分としては、例えば、界面活性剤、脂環式骨格含有化合物、増感剤等が挙げられる。これらのその他の任意成分は、それぞれ１種又は２種以上を併用してもよい。
【０２２２】
（界面活性剤）
界面活性剤は、塗布性、ストリエーション、現像性等を改良する効果を奏する。界面活性剤としては、例えばポリオキシエチレンラウリルエーテル、ポリオキシエチレンステアリルエーテル、ポリオキシエチレンオレイルエーテル、ポリオキシエチレンｎ−オクチルフェニルエーテル、ポリオキシエチレンｎ−ノニルフェニルエーテル、ポリエチレングリコールジラウレート、ポリエチレングリコールジステアレート等のノニオン系界面活性剤；市販品としては、信越化学工業社の「ＫＰ３４１」、共栄社化学社の「ポリフローＮｏ．７５」、「同Ｎｏ．９５」、トーケムプロダクツ社の「エフトップＥＦ３０１」、「同ＥＦ３０３」、「同ＥＦ３５２」、ＤＩＣ社の「メガファックＦ１７１」、「同Ｆ１７３、住友スリーエム社の「フロラードＦＣ４３０」、「同ＦＣ４３１」、旭硝子工業社の「アサヒガードＡＧ７１０」、「サーフロンＳ−３８２」、「同ＳＣ−１０１」、「同ＳＣ−１０２」、「同ＳＣ−１０３」、「同ＳＣ−１０４」、「同ＳＣ−１０５」、「同ＳＣ−１０６」等が挙げられる。当該感放射線性樹脂組成物における界面活性剤の含有量としては、［Ａ］重合体１００質量部に対して通常２質量部以下である。
【０２２３】
（脂環式骨格含有化合物）
脂環式骨格含有化合物は、ドライエッチング耐性、パターン形状、基板との接着性等を改善する効果を奏する。
【０２２４】
脂環式骨格含有化合物としては、例えば
１−アダマンタンカルボン酸、２−アダマンタノン、１−アダマンタンカルボン酸ｔ−ブチル等のアダマンタン誘導体類；
デオキシコール酸ｔ−ブチル、デオキシコール酸ｔ−ブトキシカルボニルメチル、デオキシコール酸２−エトキシエチル等のデオキシコール酸エステル類；
リトコール酸ｔ−ブチル、リトコール酸ｔ−ブトキシカルボニルメチル、リトコール酸２−エトキシエチル等のリトコール酸エステル類；
３−〔２−ヒドロキシ−２，２−ビス（トリフルオロメチル）エチル〕テトラシクロ［４．４．０．１２，５．１７，１０］ドデカン、２−ヒドロキシ−９−メトキシカルボニル−５−オキソ−４−オキサ−トリシクロ［４．２．１．０３，７］ノナン等が挙げられる。当該感放射線性樹脂組成物における脂環式骨格含有化合物の含有量としては、［Ａ］重合体１００質量部に対して通常５質量部以下である。
【０２２５】
（増感剤）
増感剤は、［Ｂ］酸発生体等からの酸の生成量を増加する作用を示すものであり、当該感放射線性樹脂組成物の「みかけの感度」を向上させる効果を奏する。
【０２２６】
増感剤としては、例えばカルバゾール類、アセトフェノン類、ベンゾフェノン類、ナフタレン類、フェノール類、ビアセチル、エオシン、ローズベンガル、ピレン類、アントラセン類、フェノチアジン類等が挙げられる。これらの増感剤は、単独で使用してもよく２種以上を併用してもよい。当該感放射線性樹脂組成物における増感剤の含有量としては、［Ａ］重合体１００質量部に対して通常２質量部以下である。
【０２２７】
＜感放射線性樹脂組成物の調製方法＞
当該感放射線性樹脂組成物は、例えば［Ａ］重合体、［Ｂ］酸発生体、必要に応じて含有される［Ｃ］酸拡散制御体、［Ｄ］重合体、［Ｅ］重合体、［Ｇ］偏在化促進剤及びその他の任意成分、並びに［Ｆ］溶媒を所定の割合で混合し、好ましくは、得られる混合液を、例えば、孔径０．２μｍ程度のフィルター等でろ過することにより調製することができる。当該感放射線性樹脂組成物の固形分濃度としては、通常０．１質量％〜５０質量％であり、０．５質量％〜３０質量％が好ましく、１質量％〜２０質量％がより好ましい。
【０２２８】
＜レジストパターン形成方法＞
当該レジストパターン形成方法は、
レジスト膜を形成する工程（以下、「レジスト膜形成工程」ともいう）、
上記レジスト膜を露光する工程（以下、「露光工程」ともいう）、及び
上記露光されたレジスト膜を現像する工程（以下、「現像工程」ともいう）
を備え、
上記レジスト膜を当該感放射線性樹脂組成物により形成する。
【０２２９】
当該レジストパターン形成方法によれば、上述した当該感放射線性樹脂組成物を用いているので、優れた焦点深度、露光余裕度及びＭＥＥＦ性能を発揮しつつ、ＬＷＲ性能、ＣＤＵ性能、解像性及び断面形状の矩形性に優れるレジストパターンを形成することができる。以下、各工程について説明する。
【０２３０】
［レジスト膜形成工程］
本工程では、当該感放射線性樹脂組成物を用い、レジスト膜を形成する。このレジスト膜を形成する基板としては、例えばシリコンウエハ、二酸化シリコン、アルミニウムで被覆されたウェハ等の従来公知のもの等が挙げられる。また例えば特公平６−１２４５２号公報や特開昭５９−９３４４８号公報等に開示されている有機系又は無機系の反射防止膜を基板上に形成してもよい。塗布方法としては、例えば回転塗布（スピンコーティング）、流延塗布、ロール塗布等が挙げられる。塗布した後に、必要に応じて、塗膜中の溶媒を揮発させるため、プレベーク（ＰＢ）を行ってもよい。ＰＢ温度としては、通常６０℃〜１４０℃であり、８０℃〜１２０℃が好ましい。ＰＢ時間としては、通常５秒〜６００秒であり、１０秒〜３００秒が好ましい。形成されるレジスト膜の膜厚としては、１０ｎｍ〜１，０００ｎｍが好ましく、１０ｎｍ〜５００ｎｍがより好ましい。
【０２３１】
環境雰囲気中に含まれる塩基性不純物等の影響を防止するために、例えば特開平５−１８８５９８号公報等に開示されている保護膜をレジスト膜上に設けることもできる。さらに、レジスト膜からの酸発生体等の流出を防止するために、例えば特開２００５−３５２３８４号公報等に開示されている液浸用保護膜をレジスト膜上に設けることもできる。なお、これらの技術は併用できる。
【０２３２】
［露光工程］
本工程では、レジスト膜形成工程で形成されたレジスト膜に、フォトマスクを介するなどして（場合によっては、水等の液浸媒体を介して）露光光を照射し、露光する。露光光としては、目的とするパターンの線幅に応じて、例えば、可視光線、紫外線、遠紫外線、極紫外線（ＥＵＶ）、Ｘ線、γ線等の電磁波；電子線、α線等の荷電粒子線などが挙げられる。これらの中でも、遠紫外線、ＥＵＶ、電子線が好ましく、ＡｒＦエキシマレーザー光（波長１９３ｎｍ）、ＫｒＦエキシマレーザー光（波長２４８ｎｍ）、ＥＵＶ、電子線がより好ましく、ＡｒＦエキシマレーザー光、ＥＵＶ、電子線がさらに好ましい。
【０２３３】
露光を液浸露光により行う場合、用いる液浸液としては、例えば、水、フッ素系不活性液体等が挙げられる。液浸液は、露光波長に対して透明であり、かつ膜上に投影される光学像の歪みを最小限に留めるよう屈折率の温度係数ができる限り小さい液体が好ましいが、特に露光光源がＡｒＦエキシマレーザー光（波長１９３ｎｍ）である場合、上述の観点に加えて、入手の容易さ、取り扱いのし易さといった点から水を用いるのが好ましい。水を用いる場合、水の表面張力を減少させるとともに、界面活性力を増大させる添加剤をわずかな割合で添加しても良い。この添加剤は、ウェハ上のレジスト膜を溶解させず、かつレンズの下面の光学コートに対する影響が無視できるものが好ましい。使用する水としては蒸留水が好ましい。
【０２３４】
上記露光の後、ポストエクスポージャーベーク（ＰＥＢ）を行い、レジスト膜の露光された部分において、露光により［Ｂ］酸発生体から発生した酸による［Ａ］重合体等が有する酸解離性基の解離を促進させることが好ましい。このＰＥＢによって、露光部と未露光部とで現像液に対する溶解性に差が生じる。ＰＥＢの温度としては、通常５０℃〜１８０℃であり、８０℃〜１３０℃が好ましい。ＰＥＢの時間としては、通常５秒〜６００秒であり、１０秒〜３００秒が好ましい。
【０２３５】
［現像工程］
本工程では、上記露光工程で露光されたレジスト膜を現像する。これにより、所定のレジストパターンを形成することができる。現像後は、水又はアルコール等のリンス液で洗浄し、乾燥することが一般的である。
【０２３６】
上記現像に用いる現像液としては、
アルカリ現像の場合、例えば、水酸化ナトリウム、水酸化カリウム、炭酸ナトリウム、けい酸ナトリウム、メタけい酸ナトリウム、アンモニア水、エチルアミン、ｎ−プロピルアミン、ジエチルアミン、ジ−ｎ−プロピルアミン、トリエチルアミン、メチルジエチルアミン、エチルジメチルアミン、トリエタノールアミン、テトラメチルアンモニウムヒドロキシド（ＴＭＡＨ）、ピロール、ピペリジン、コリン、１，８−ジアザビシクロ−［５．４．０］−７−ウンデセン、１，５−ジアザビシクロ−［４．３．０］−５−ノネン等のアルカリ性化合物の少なくとも１種を溶解したアルカリ水溶液等が挙げられる。これらの中でも、ＴＭＡＨ水溶液が好ましく、２．３８質量％ＴＭＡＨ水溶液がより好ましい。
また、有機溶媒現像の場合、炭化水素系溶媒、エーテル系溶媒、エステル系溶媒、ケトン系溶媒、アルコール系溶媒等の有機溶媒、又は有機溶媒を含有する溶媒が挙げられる。上記有機溶媒としては、例えば、上述の感放射線性樹脂組成物の［Ｆ］溶媒として列挙した溶媒の１種又は２種以上等が挙げられる。これらの中でも、エステル系溶媒、ケトン系溶媒が好ましい。エステル系溶媒としては、酢酸エステル系溶媒が好ましく、酢酸ｎ−ブチルがより好ましい。ケトン系溶媒としては、鎖状ケトンが好ましく、２−ヘプタノンがより好ましい。現像液中の有機溶媒の含有量としては、８０質量％以上が好ましく、９０質量％以上がより好ましく、９５質量％以上がさらに好ましく、９９質量％以上が特に好ましい。現像液中の有機溶媒以外の成分としては、例えば、水、シリコンオイル等が挙げられる。
【０２３７】
現像方法としては、例えば現像液が満たされた槽中に基板を一定時間浸漬する方法（ディップ法）、基板表面に現像液を表面張力によって盛り上げて一定時間静止することで現像する方法（パドル法）、基板表面に現像液を噴霧する方法（スプレー法）、一定速度で回転している基板上に一定速度で現像液塗出ノズルをスキャンしながら現像液を塗出しつづける方法（ダイナミックディスペンス法）等が挙げられる。
【０２３８】
上記現像後は、水、アルコール等のリンス液を用いてリンスした後、乾燥することが好ましい。上記リンスの方法としては、例えば一定速度で回転している基板上にリンス液を塗出しつづける方法（回転塗布法）、リンス液が満たされた槽中に基板を一定時間浸漬する方法（ディップ法）、基板表面にリンス液を噴霧する方法（スプレー法）等が挙げられる。
【０２３９】
＜重合体＞
本発明の重合体は、上記式（１）で表される基を含む構造単位を有する。
当該重合体は、上述の当該感放射線性樹脂組成物の重合体成分として好適に用いることができる。
【０２４０】
＜化合物＞
本発明の化合物は、上記式（ｉ）で表される。当該化合物は、上記構造を有するので、当該重合体成分として好適に用いることができる。
【０２４１】
当該重合体及び化合物については、当該感放射線性樹脂組成物における［Ａ］重合体の項で説明している。
【実施例】
【０２４２】
以下、実施例に基づき本発明をさらに具体的に説明するが、本発明はこれらの実施例に限定されるものではない。実施例における各物性測定は、下記方法により行った。
【０２４３】
［重量平均分子量（Ｍｗ）及び数平均分子量（Ｍｎ）］
ＧＰＣカラム（東ソー社の「Ｇ２０００ＨＸＬ」２本、「Ｇ３０００ＨＸＬ」１本、「Ｇ４０００ＨＸＬ」１本）を用い、流量：１．０ｍＬ／分、溶出溶媒：テトラヒドロフラン（和光純薬工業社）、試料濃度：１．０質量％、試料注入量：１００μＬ、カラム温度：４０℃、検出器：示差屈折計の分析条件で、単分散ポリスチレンを標準とするゲルパーミエーションクロマトグラフィ（ＧＰＣ）により測定した。また、分散度（Ｍｗ／Ｍｎ）は、Ｍｗ及びＭｎの測定結果より算出した。
【０２４４】
［１３Ｃ−ＮＭＲ分析］
核磁気共鳴装置（日本電子社の「ＪＮＭ−ＥＣＸ４００」）を用い、測定溶媒として重クロロホルムを使用して、各重合体における各構造単位の含有割合（モル％）を求める分析を行った。
【０２４５】
＜化合物の合成＞
［実施例１］（化合物（Ｍ−１）の合成）
下記スキームに従い、下記式（Ｍ−１）で表される化合物を合成した。
３００ｍＬのナス型フラスコに亜鉛粉末４．２５ｇ（６５．０ｍｍｏｌ）、脱水テトラヒドロフラン５０ｍＬ及びクロロトリメチルシラン０．２７２ｇ（２．５ｍｍｏｌ）を加えた後、３５℃で１５分間撹拌した。そこへａｃｅｔａｌｄｅｈｙｄｅ２．２０ｇ（５０．０ｍｍｏｌ）と４−ｂｒｏｍｏ−２−ｍｅｔｈｙｌｏｘａｚｏｌ−５（４Ｈ）−ｏｎｅ１３．４ｇ（５５．０ｍｍｏｌ）とを脱水テトラヒドロフラン４０ｍＬに溶解させた溶液をゆっくりと滴下した。この際、反応熱により溶液温度が上昇するが、内温が４５℃以下になるよう滴下速度を調整しつつ滴下を実施した。滴下終了後、３５℃で５時間撹拌し、薄層クロマトグラフィー（ＴＬＣ）で原料の消失を確認した。塩化アンモニウム水溶液で反応を停止した後、セライトろ過により沈殿物を除去した。溶媒を酢酸エチルに置換した後、水洗を実施した。溶媒を留去した後、カラムクロマトグラフィーで精製することにより、４−（１−ｈｙｄｒｏｘｙｅｔｈｙｌ）−２−ｍｅｔｈｙｌｏｘａｚｏｌ−５（４Ｈ）−ｏｎｅ６．４４ｇを得た（収率９０％）。
次に、２００ｍＬのナス型フラスコに上記合成した４−（１−ｈｙｄｒｏｘｙｅｔｈｙｌ）−２−ｍｅｔｈｙｌｏｘａｚｏｌ−５（４Ｈ）−ｏｎｅ５．７２ｇ（４０．０ｍｍｏｌ）、Ｎ，Ｎ−ジメチルアミノピリジン０．２４４ｇ（２．００ｍｍｏｌ）、トリエチルアミン６．０７ｇ（６０．０ｍｍｏｌ）及び脱水アセトニトリル５０ｍＬを加えた後、氷水浴で０℃に冷却した。そこへ、塩化メタクリロイル４．６０ｇ（４４．０ｍｍｏｌ）を滴下した。０℃で１時間撹拌した後、室温で６時間撹拌した。ＴＬＣにて原料の消失を確認した後、水を加えて反応を停止した。反応生成物を酢酸エチルで抽出した後、水洗を実施し、カラムクロマトグラフィーで精製することにより、化合物（Ｍ−１）６．７６ｇ（収率８０％）を得た。
【０２４６】
【化３４】
2015102820.tif 000035
【０２４７】
［実施例２〜４８］（化合物（Ｍ−２）〜（Ｍ−４８）の合成）
前駆体を適宜選択し、実施例１と同様の操作を行うことによって、下記式（Ｍ−２）〜（Ｍ−４８）で表される化合物を合成した。
【０２４８】
【化３５】
2015102820.tif 000036
【０２４９】
【化３６】
2015102820.tif 000037
【０２５０】
【化３７】
2015102820.tif 000038
【０２５１】
【化３８】
2015102820.tif 000039
【０２５２】
＜重合体の合成＞
［［Ａ］重合体、［Ｄ］重合体及び［Ｅ］重合体の合成］
［Ａ］重合体として、ベース重合体として用いられる［Ａ１］重合体、及び撥水性重合体添加剤として用いられる［Ａ２］重合体、ベース重合体として用いられる［Ｄ］重合体、並びに撥水性重合体添加剤として用いられる［Ｅ］重合体を合成した。
上記合成した化合物（Ｍ−１）〜（Ｍ−４８）以外の重合体の合成に用いた単量体を以下に示す。
【０２５３】
【化３９】
2015102820.tif 000040
【０２５４】
なお、化合物（Ｍ−１）〜（Ｍ−４８）は構造単位（Ｉ）を、化合物（Ｍ’−１）〜（Ｍ’−１７）は構造単位（ＩＩ）を、化合物（Ｍ’−１８）〜（Ｍ’−２３）は構造単位（ＩＩＩ）を、化合物（Ｍ’−２４）及び（Ｍ’−２５）は構造単位（ＶＩ）を、化合物（Ｍ’−２７）及び（Ｍ’−２８）は構造単位（ＩＶ）、化合物（Ｍ’−２６）はその他の構造単位をそれぞれ与える。
【０２５５】
［［Ａ１］重合体及び［Ｄ］重合体の合成］
［実施例４９］（重合体（Ａ１−１）の合成）
化合物（Ｍ−１）４．７０ｇ（２０モル％）、化合物（Ｍ’−１）１１．２３ｇ（６０モル％）及び化合物（Ｍ’−２０）４．０７ｇ（２０モル％）を２−ブタノン４０ｇに溶解し、ラジカル重合開始剤としてのＡＩＢＮ０．８７ｇ（化合物の合計に対して５モル％）を添加して単量体溶液を調製した。次いで２−ブタノン２０ｇを入れた１００ｍＬの三口フラスコを３０分窒素パージした後、攪拌しながら８０℃に加熱し、上記調製した単量体溶液を滴下漏斗を用い、３時間かけて滴下した。滴下開始を重合反応の開始時間とし、重合反応を６時間実施した。重合反応終了後、重合反応液を水冷して３０℃以下に冷却した。メタノール４００ｇ中に冷却した重合反応液を投入し、析出した白色粉末をろ別した。ろ別した白色粉末をメタノール８０ｇで２回洗浄した後ろ別し、５０℃で１７時間乾燥させて白色粉末状の重合体（Ａ１−１）を合成した（収量１４．８ｇ、収率７４％）。重合体（Ａ１−１）のＭｗは７，３００、Ｍｗ／Ｍｎは１．５３、低分子量成分の含有量０．０４質量％であった。１３Ｃ−ＮＭＲ分析の結果、（Ｍ−１）、（Ｍ’−１）及び（Ｍ’−２０）に由来する各構造単位の含有割合は、それぞれ１９．５モル％、５０．１モル％及び３０．４モル％であった。
【０２５６】
［実施例５０〜１２２及び合成例１］（重合体（Ａ１−２）〜（Ａ１−７４）及び重合体
（Ｄ−１）の合成）
下記表１〜３に示す種類及び使用量の単量体を用いた以外は、実施例４９と同様にして、重合体（Ａ１−２）〜（Ａ１−７４）及び重合体（Ｄ−１）を合成した。用いる単量体の合計質量は、２０ｇとした。なお、表３中の「−」は、該当する単量体を用いなかったことを示す。合成した重合体の収率（％）、低分子量成分の含有量（質量％）、Ｍｗ、Ｍｗ／Ｍｎ及び各構造単位の含有割合（モル％）を下記表１〜３に合わせて示す。
【０２５７】
【表１】
2015102820.tif 000041
【０２５８】
【表２】
2015102820.tif 000042
【０２５９】
【表３】
2015102820.tif 000043
【０２６０】
［［Ａ２］重合体及び［Ｅ］重合体の合成］
［実施例１２３］（重合体（Ａ２−１）の合成）
化合物（Ｍ−２６）４７．９ｇ（３０モル％）及び化合物（Ｍ’−２）５２．１ｇ（７０モル％）を、２−ブタノン１００ｇに溶解し、ラジカル重合開始剤としてのジメチル２，２’−アゾビスイソブチレート４．７７ｇを溶解させて単量体溶液を調製した。次いで２−ブタノン１００ｇを入れた１，０００ｍＬの三口フラスコを３０分窒素パージした後、攪拌しながら８０℃に加熱し、上記調製した単量体溶液を滴下漏斗にて３時間かけて滴下した。滴下開始を重合反応の開始時間とし、重合反応を６時間実施した。重合反応終了後、重合溶液を水冷して３０℃以下に冷却した。反応溶液を２Ｌ分液漏斗に移液した後、ｎ−ヘキサン１５０ｇで上記重合溶液を均一に希釈し、メタノール６００ｇを投入して混合した。
次いで蒸留水３０ｇを投入し、さらに攪拌して３０分静置した。その後、下層を回収し、固形分である重合体（Ａ２−１）を含むプロピレングリコールモノメチルエーテルアセテート溶液を得た（収率６０％）。重合体（Ａ２−１）のＭｗは７，０００、Ｍｗ／Ｍｎは１．９９、低分子量成分の含有量０．０５質量％であった。１３Ｃ−ＮＭＲ分析の結果、（Ｍ−２６）及び（Ｍ’−２）に由来する各構造単位の含有割合は、それぞれ２９．９モル％及び７０．１モル％であった。
【０２６１】
［実施例１２４〜１３９及び合成例２］
下記表４に示す種類及び使用量の単量体を用いた以外は、実施例１２３と同様の操作を行うことによって、重合体（Ａ２−２）〜（Ａ２−１７）及び（Ｅ−１）を合成した。用いる単量体の合計質量は、１００ｇとした。なお、表４中の「−」は、該当する単量体を用いなかったことを示す。合成した重合体の収率（％）、低分子量成分の含有量（質量％）、Ｍｗ、Ｍｗ／Ｍｎ及び各構造単位の含有割合（モル％）を下記表４に合わせて示す。
【０２６２】
【表４】
2015102820.tif 000044
【０２６３】
＜感放射線性樹脂組成物の調製＞
感放射線性樹脂組成物の調製に用いた［Ｂ］酸発生剤、［Ｃ］酸拡散制御剤、［Ｆ］溶媒及び［Ｇ］偏在化促進剤を以下に示す。
【０２６４】
［［Ｂ］酸発生剤］
各構造式を以下に示す。
Ｂ−１：トリフェニルスルホニウム２−（アダマンタン−１−イルカルボニルオキシ）−１，１，３，３，３−ペンタフルオロプロパン−１−スルホネート
Ｂ−２：トリフェニルスルホニウムノルボルナンスルトン−２−イルオキシカルボニルジフルオロメタンスルホネート
Ｂ−３：トリフェニルスルホニウムピペリジン−１−イルスルホニル−１，１，２，２，３，３−ヘキサフルオロプロパン−１−スルホネート
Ｂ−４：トリフェニルスルホニウムアダマンタン−１−イルオキシカルボニルジフルオロメタンスルホネート
【０２６５】
【化４０】
2015102820.tif 000045
【０２６６】
［［Ｃ］酸拡散制御剤］
各構造式を以下に示す。
Ｃ−１：トリフェニルスルホニウムサリチレート
Ｃ−２：トリフェニルスルホニウム１０−カンファースルホネート
Ｃ−３：Ｎ−（ウンデカン−１−イルカルボニルオキシエチル）モルホリン
Ｃ−４：２，６−ジ（ｉ−プロピル）アニリン
Ｃ−５：トリｎ−ペンチルアミン
【０２６７】
【化４１】
2015102820.tif 000046
【０２６８】
［［Ｆ］溶媒］
Ｆ−１：プロピレングリコールモノメチルエーテルアセテート
Ｆ−２：シクロヘキサノン
【０２６９】
［［Ｇ］偏在化促進剤］
Ｇ−１：γ−ブチロラクトン
【０２７０】
＜ＡｒＦ露光用感放射線性樹脂組成物の調製＞
（感放射線性樹脂組成物（Ｊ１）：［Ａ１］重合体をベース重合体として含有するＡｒＦ露光用感放射線性樹脂組成物の調製）
［実施例１４０］
［Ａ１］重合体としての（Ａ１−１）１００質量部、［Ｂ］酸発生剤としての（Ｂ−１）８．５質量部、［Ｃ］酸拡散制御剤としての（Ｃ−１）２．３質量部、［Ｅ］重合体としての（Ｅ−１）３質量部、［Ｆ］溶媒としての（Ｆ−１）２，２４０質量部及び（Ｆ−２）９６０質量部、並びに［Ｇ］偏在化促進剤としての（Ｇ−１）３０質量部を混合し、孔径０．２μｍのメンブランフィルターでろ過することにより感放射線性樹脂組成物（Ｊ１−１）を調製した。
【０２７１】
［実施例１４１〜２１８及び比較例１］
下記表５〜７に示す種類及び含有量の各成分を用いた以外は、実施例１４０と同様に操作して、感放射線性樹脂組成物（Ｊ１−２）〜（Ｊ１−７９）及び（ＣＪ−１）を調製した。
【０２７２】
【表５】
2015102820.tif 000047
【０２７３】
【表６】
2015102820.tif 000048
【０２７４】
【表７】
2015102820.tif 000049
【０２７５】
（感放射線性樹脂組成物（Ｊ２）：［Ａ２］重合体を撥水性重合体添加剤として含有するＡｒＦ露光用感放射線性樹脂組成物の調製）
［実施例２１９］
［Ａ２］重合体としての（Ａ２−１）３質量部、［Ｂ］酸発生剤としての（Ｂ−１）８．５質量部、［Ｃ］酸拡散制御剤としての（Ｃ−１）２．３質量部、［Ｄ］重合体としての（Ｄ−１）１００質量部、［Ｆ］溶媒としての（Ｆ−１）２，２４０質量部及び（Ｆ−２）９６０質量部、並びに［Ｇ］偏在化促進剤としての（Ｇ−１）３０質量部を混合し、孔径０．２μｍのメンブランフィルターでろ過することにより感放射線性樹脂組成物（Ｊ２−１）を調製した。
【０２７６】
［実施例２２０〜２３８］
下記表８に示す種類及び含有量の各成分を用いた以外は、実施例２１９と同様に操作して、感放射線性樹脂組成物（Ｊ２−２）〜（Ｊ２−２０）を調製した。
【０２７７】
【表８】
2015102820.tif 000050
【０２７８】
＜電子線露光用感放射線性樹脂組成物の調製＞
（感放射線性樹脂組成物（Ｊ３）：［Ａ１］重合体をベース重合体として含有する電子線露光用感放射線性樹脂組成物の調製）
［実施例２３９］
［Ａ１］重合体としての（Ａ１−１）１００質量部、［Ｂ］酸発生剤としての（Ｂ−１）２０質量部、［Ｃ］酸拡散制御剤としての（Ｃ−１）３．６質量部、並びに［Ｆ］溶媒としての（Ｆ−１）４，２８０質量部及び（Ｆ−２）１，８３０質量部を混合し、孔径０．２μｍのメンブランフィルターでろ過することにより感放射線性樹脂組成物（Ｊ３−１）を調製した。
【０２７９】
［実施例２４０〜３２３及び比較例２］
下記表９〜１１に示す種類及び含有量の各成分を用いた以外は、実施例２３９と同様に操作して、感放射線性樹脂組成物（Ｊ３−２）〜（Ｊ３−８５）及び（ＣＪ−２）を調製した。
【表９】
2015102820.tif 000051
【０２８０】
【表１０】
2015102820.tif 000052
【０２８１】
【表１１】
2015102820.tif 000053
【０２８２】
＜レジストパターンの形成（１）＞
１２インチのシリコンウエハ表面に、スピンコーター（東京エレクトロン社の「ＣＬＥＡＮ  ＴＲＡＣＫ  ＡＣＴ１２」）を使用して、下層反射防止膜形成用組成物（ブルワーサイエンス社の「ＡＲＣ６６」）を塗布した後、２０５℃で６０秒間加熱することにより膜厚１０５ｎｍの下層反射防止膜を形成した。この下層反射防止膜上に、上記スピンコーターを使用して上記調製した感放射線性樹脂組成物を塗布し、９０℃で６０秒間ＰＢを行った。その後、２３℃で３０秒間冷却し、膜厚９０ｎｍのレジスト膜を形成した。次に、このレジスト膜を、ＡｒＦエキシマレーザー液浸露光装置（ＮＩＫＯＮ社の「ＮＳＲ−Ｓ６１０Ｃ」）を用い、ＮＡ＝１．３、ダイポール（シグマ０．９７７／０．７８２）の光学条件にて、４０ｎｍラインアンドスペース（１Ｌ１Ｓ）マスクパターンを介して露光した。露光後、９０℃で６０秒間ＰＥＢを行った。その後、アルカリ現像液としての２．３８質量％ＴＭＡＨ水溶液を用いてアルカリ現像し、水で洗浄し、乾燥してポジ型のレジストパターンを形成した。このレジストパターン形成の際、ターゲット寸法が４０ｎｍの１対１ラインアンドスペースのマスクを介して形成した線幅が、線幅４０ｎｍの１対１ラインアンドスペースに形成される露光量を最適露光量（Ｅｏｐ）とした。
【０２８３】
＜レジストパターンの形成（２）＞
上記＜レジストパターンの形成（１）＞においてＴＭＡＨ水溶液の代わりに酢酸ｎ−ブチルを用いて有機溶媒現像し、かつ水での洗浄を行わなかった以外は、上記＜レジストパターンの形成（１）＞と同様に操作して、ネガ型のレジストパターンを形成した。
【０２８４】
＜レジストパターンの形成（３）＞
８インチのシリコンウエハ表面にスピンコーター（東京エレクトロン社の「ＣＬＥＡＮ  ＴＲＡＣＫ  ＡＣＴ８」）を使用して、上記調製した感放射線性樹脂組成物を塗布し、９０℃で６０秒間ＰＢを行った。その後、２３℃で３０秒間冷却し、膜厚５０ｎｍのレジスト膜を形成した。次に、このレジスト膜に、簡易型の電子線描画装置（日立製作所社の「ＨＬ８００Ｄ」、出力：５０ＫｅＶ、電流密度：５．０Ａ／ｃｍ２）を用いて電子線を照射した。照射後、１２０℃で６０秒間ＰＥＢを行った。その後、アルカリ現像液としての２．３８質量％のＴＭＡＨ水溶液を用いて２３℃で３０秒間現像し、水で洗浄し、乾燥してポジ型のレジストパターンを形成した。
【０２８５】
＜評価＞
上記感放射線性樹脂組成物を用いて形成したレジストパターンについて、下記方法により測定を行うことにより、感放射線性樹脂組成物についてのＬＷＲ性能、ＣＤＵ性能、解像性、断面形状の矩形性、焦点深度、露光余裕度及びＭＥＥＦ性能を評価した。評価結果を表１２〜１８に示す。上記レジストパターンの測長には、走査型電子顕微鏡（日立ハイテクノロジーズ社の「Ｓ−９３８０」）を用いた。なお、ＬＷＲ性能、ＣＤＵ性能、解像性、焦点深度、露光余裕度及びＭＥＥＦ性能における判定基準となる比較例は、実施例１４０〜２３８については比較例１、実施例２３９〜３２３については比較例２である。なお、表１４及び１８中「−」は判定基準であることを表す。
【０２８６】
［ＬＷＲ性能］
上記Ｅｏｐの露光量を照射して形成したレジストパターンを、上記走査型電子顕微鏡を用い、パターン上部から観察した。線幅を任意のポイントで計５０点測定し、その測定値の分布から３シグマ値を求め、これをＬＷＲ性能とした。ＬＷＲ性能は、その値が小さいほどラインのガタつきが小さく良いことを示す。ＬＷＲ性能は、その値を比較例のものと比べたとき、１０％以上の向上（ＬＷＲ性能の値が９０％以下）があった場合は「良好」と、１０％未満の向上（ＬＷＲ性能の値が９０％超）の場合は「不良」と評価した。
【０２８７】
［ＣＤＵ性能］
上記Ｅｏｐの露光量を照射して形成したレジストパターンを、上記走査型電子顕微鏡を用いてパターン上部から観察した。４００ｎｍの範囲で線幅を２０点測定してその平均値を求め、その平均値を任意のポイントで計５００点測定し、その測定値の分布から３シグマ値を求め、これをＣＤＵ性能とした。ＣＤＵ性能は、その値が小さいほど長周期での線幅のバラつきが小さく良いことを示す。ＣＤＵ性能は、その値を比較例のものと比べたとき、１０％以上の向上（ＣＤＵ性能の値が９０％以下）があった場合は「良好」と、１０％未満の向上（ＣＤＵ性能の値が９０％超）の場合は「不良」と評価した。
【０２８８】
［解像性］
上記Ｅｏｐの露光量を照射して解像される最小のレジストパターンの寸法を測定し、この測定値を解像性とした。解像性は、その値が小さいほどより微細なパターンを形成でき良いことを示す。解像性は、その値を比較例のものと比べたとき、１０％以上の向上（解像性の値が９０％以下）があった場合は「良好」と、１０％未満の向上（解像性の値が９０％超）の場合は「不良」と評価した。
【０２８９】
［断面形状の矩形性］
上記Ｅｏｐの露光量を照射して解像されるレジストパターンの断面形状を観察し、レジストパターンの高さ方向での中間での線幅Ｌｂ及びレジストパターンの上部での線幅Ｌａを測定した。断面形状の矩形性は、その値が１に近いほど、レジストパターンがより矩形であり良いことを示す。断面形状の矩形性は、０．９≦（Ｌａ／Ｌｂ）≦１．１である場合は「良好」と、（Ｌａ／Ｌｂ）＜０．９又は１．１＜（Ｌａ／Ｌｂ）である場合は「不良」と評価した。
【０２９０】
［焦点深度］
上記Ｅｏｐの露光量を照射して解像されるレジストパターンにおいて、深さ方向にフォーカスを変化させた際の寸法を観測し、ブリッジや残渣が無いままパターン寸法が基準の９０％〜１１０％に入る深さ方向の余裕度を測定し、この測定値を焦点深度とした。焦点深度は、その値が大きいほど、焦点の位置が変動した際に得られるパターンの寸法の変動が小さく、デバイス作製時の歩留まりを高くすることができる。焦点深度は、その値を比較例のものと比べたとき１０％以上の向上（焦点深度が１１０％以上）があった場合は「良好」と、１０％未満の向上（焦点深度が１１０％未満）の場合は「不良」と評価した。
【０２９１】
［露光余裕度］
上記Ｅｏｐを含む露光量の範囲において、露光量を１ｍＪ／ｃｍ２ごとに変えて、それぞれレジストパターンを形成し、上記走査型電子顕微鏡を用いて、それぞれの線幅を測定した。得られた線幅と露光量の関係から、線幅が４４ｎｍとなる露光量Ｅ（４４）、及び線幅が３６ｎｍとなる露光量Ｅ（３６）を求め、露光余裕度＝（Ｅ（３６）−Ｅ（４４））×１００／（最適露光量）の式から露光余裕度（％）を算出した。露光余裕度は、その値が大きいほど、露光量が変動した際に得られるパターンの寸法の変動が小さく、デバイス作製時の歩留まりを高くすることができる。露光余裕度は、その値を比較例のものと比べたとき、１０％以上の向上（露光余裕度の値が１１０％以上）があった場合は「良好」と、１０％未満の向上（露光余裕度の値が１１０％未満）の場合は「不良」と評価した。
【０２９２】
［ＭＥＥＦ性能］
上記Ｅｏｐの露光量を照射して解像されるレジストパターンにおいて、線幅が５１ｎｍ、５３ｎｍ、５５ｎｍ、５７ｎｍ、５９ｎｍとなるマスクパターンを用いて形成されたレジストパターンの線幅を縦軸に、マスクパターンのサイズを横軸にプロットしたときの直線の傾きを算出し、これをＭＥＥＦ性能とした。ＭＥＥＦ性能は、その値が１に近いほどマスク再現性が良好であることを示す。ＭＥＥＦ性能は、その値を比較例のものと比べたとき、１０％以上の向上（ＭＥＥＦ性能の値が９０％以下）があった場合は「良好」と、１０％未満の向上（ＭＥＥＦ性能の値が９０％超）の場合は「不良」と評価した。
【０２９３】
【表１２】
2015102820.tif 000054
【０２９４】
【表１３】
2015102820.tif 000055
【０２９５】
【表１４】
2015102820.tif 000056
【０２９６】
【表１５】
2015102820.tif 000057
【０２９７】
【表１６】
2015102820.tif 000058
【０２９８】
【表１７】
2015102820.tif 000059
【０２９９】
【表１８】
2015102820.tif 000060
【０３００】
表１２〜１５の結果から明らかなように、実施例の感放射線性樹脂組成物は、ＡｒＦ露光場合、かつアルカリ現像及び有機溶媒現像の場合とも、ＬＷＲ性能、ＣＤＵ性能、解像性、断面形状の矩形性、焦点深度、露光余裕度及びＭＥＥＦ性能に優れている。また、表１６〜１８の結果から明らかなように、実施例の感放射線性樹脂組成物は、電子線露光かつアルカリ現像の場合、ＬＷＲ性能、ＣＤＵ性能、解像性、断面形状の矩形性、焦点深度及び露光余裕度に優れている。なお
、一般的に、電子線露光によればＥＵＶ露光の場合と同様の傾向を示すことが知られており、従って、実施例の感放射線性樹脂組成物によれば、ＥＵＶ露光の場合においても、リソグラフィー性能に優れることが推測される。
【産業上の利用可能性】
【０３０１】
本発明の感放射線性樹脂組成物及びレジストパターン形成方法によれば、優れた焦点深度、露光余裕度及びＭＥＥＦ性能を発揮しつつ、ＬＷＲ性能、ＣＤＵ性能、解像性及び断面形状の矩形性に優れるレジストパターンを形成することができる。本発明の重合体は、当該感放射線性樹脂組成物の成分として好適に使用することができる。本発明の化合物は、本発明の化合物は、当該重合体として好適に用いることができる。従って、これらは、今後ますます微細化が進行すると予想される半導体デバイスの製造プロセス等に好適に用いることができる。